(57)【要約】【課題】炭水化物ポリアミン結合剤およびそれを用いて作製される材料を提供すること。【解決手段】炭水化物反応物とポリアミンとの生成物を含む結合剤が開示される。この結合剤は、繊維など、緩く組み合わされた物体を強固に固めるのに有用である。炭水化物反応物およびポリアミンに接触した繊維を含む未硬化繊維生成物も開示される。結合剤組成物は、架橋ポリマーによって結合した繊維を含む繊維製品が得られるように、硬化することができる。炭水化物反応物およびポリアミンをベースにした結合剤で繊維を結合するための方法がさらに開示される。【選択図】なし【特許請求の範囲】
【請求項１】
硬化した熱硬化性ポリマー結合剤で結合されたセルロース繊維を含む物体集合体を含む複合木質ボードを作製する方法であって、
該硬化した熱硬化性ポリマー結合剤を作製するための反応物を含む水性結合剤溶液を調製するステップであって、該反応物が、１種または複数種のヘキソースから本質的になる還元糖および１，６−ジアミノヘキサンを含む第一級ポリアミンを含むステップ；
物体集合体の上に該結合剤溶液を配置するステップ；
該結合剤溶液を乾燥させて未硬化結合剤を形成し、該未硬化結合剤を熱硬化させて、該硬化した熱硬化性ポリマー結合剤で結合された該複合木質ボードを形成するステップ
を包含する、方法。
【請求項２】
前記硬化した熱硬化性ポリマー結合剤が、ホルムアルデヒドフリーである、請求項１に記載の方法。
【請求項３】
ホルムアルデヒドもフェノールも試薬として使用されない、請求項１または２に記載の方法。
【請求項４】
前記セルロース繊維が、木屑、おが屑、木材パルプ、砕木、黄麻、亜麻、麻、および藁からなる群から選択される物体を含む、請求項１〜３のいずれか一項に記載の方法。
【請求項５】
前記ヘキソースが、デキストロース、フルクトース、およびこれらの混合物からなる群から選択される、請求項１〜４のいずれか一項に記載の方法。
【請求項６】
前記還元糖と前記第一級ポリアミンとの重量比が、１：１〜３０：１の範囲にある、請求項１〜５のいずれか一項に記載の方法。
【請求項７】
前記還元糖と前記第一級ポリアミンとの重量比が、２：１〜１０：１の範囲にある、請求項１〜５のいずれか一項に記載の方法。
【請求項８】
前記還元糖と前記第一級ポリアミンとの重量比が、３：１〜６：１の範囲にある、請求項１〜５のいずれか一項に記載の方法。
【請求項９】
前記水性結合剤溶液が、アルカリ性ｐＨを有する、請求項１〜８のいずれか一項に記載の方法。
【請求項１０】
前記水性結合剤溶液を調製するステップが、該結合剤溶液のｐＨを８〜１２の範囲内に調節するステップを包含する、請求項１〜９のいずれか一項に記載の方法。
【請求項１１】
前記硬化した熱硬化性ポリマー結合剤が、水不溶性である、請求項１〜１０のいずれか一項に記載の方法。
【請求項１２】
前記硬化した熱硬化性ポリマー結合剤が、４２０ｎｍの光を吸収する、請求項１〜１１のいずれか一項に記載の方法。
【請求項１３】
前記第一級ポリアミンが、１，６−ジアミノヘキサンからなる、請求項１〜１２のいずれか一項に記載の方法。
【請求項１４】
硬化した熱硬化性ポリマー結合剤により結合されたセルロース繊維を含む複合木質ボードであって、該硬化した熱硬化性ポリマー結合剤が、該ポリマー結合剤を作製するための反応物を含む水性結合剤溶液を乾燥および硬化することによる反応生成物を含み、該反応物が、１種または複数種のヘキソースから本質的になる還元糖および１，６−ジアミノヘキサンを含む第一級ポリアミンを含む、複合木質ボード。
【請求項１５】
前記複合木質ボードが、ワックスを含む、請求項１４に記載の複合木質ボード。
【請求項１６】
前記複合木質ボードが、少なくとも１８００Ｎ／ｍｍ２の弾性率（ＭＯＥ）を有する、請求項１４〜１５のいずれか一項に記載の複合木質ボード。
【請求項１７】
前記複合木質ボードが、少なくとも１８Ｎ／ｍｍ２の曲げ強度（ＭＯＲ）を有する、請求項１４〜１６のいずれか一項に記載の複合木質ボード。
【請求項１８】
前記複合木質ボードが少なくとも０．２８Ｎ／ｍｍ２の内部結合強度（ＩＢ）を有する、請求項１４〜１７のいずれか一項に記載の複合木質ボード。
【請求項１９】
前記複合木質ボードが２０℃の水中で２４時間後に厚さの変化を測定した場合、１２％以下で膨潤する、請求項１４〜１８のいずれか一項に記載の複合木質ボード。
【請求項２０】
前記複合木質ボードが２０℃の水中で２４時間後に、４０％以下の吸水率を有する、請求項１４〜１９のいずれか一項に記載の複合木質ボード。
【請求項２１】
前記複合木質ボードは、配向性ストランドボードまたは中密度ファイバーボードである、請求項１４〜２０のいずれか一項に記載の複合木質ボード。
【請求項２２】
前記複合木質ボードがパーティクルボードである、請求項１４〜２０のいずれか一項に記載の複合木質ボード。
【請求項２３】
前記複合木質ボードが８％から１８％の乾燥重量の前記結合剤を有する、請求項１４〜２０のいずれか一項に記載の複合木質ボード。
【請求項２４】
前記反応物が、１種または複数種のヘキソースから本質的になる還元糖および１，６−ジアミノヘキサンを含む第一級ポリアミンからなる、請求項１〜１２のいずれか一項に記載の方法。
【請求項２５】
前記反応物が、１種または複数種のヘキソースからなる還元糖および１，６−ジアミノヘキサンからなる第一級ポリアミンからなる、請求項１〜１２のいずれか一項に記載の方法。
【発明の詳細な説明】
【技術分野】
【０００１】
（関連出願への相互参照）
本願は、２０１０年５月７日に出願された米国仮特許出願第６１／３３２，４５８号の利益を主張する。この米国仮特許出願第６１／３３２，４５８号は、参考として本明細書に援用される。
【０００２】
本開示は、結合剤配合物と、それを用いて作製された、炭水化物をベースにした結合剤を含む材料と、それを調製するための方法とに関する。詳細には、炭水化物反応物およびポリアミンの反応生成物を含む結合剤と、それを用いて作製された材料とについて記述される。
【背景技術】
【０００３】
（背景）
結合剤は、組み合わされていない、または緩く組み合わされた物体を強固に固めることが可能であるので、物品を製作するのに有用である。例えば結合剤は、２つ以上の面を一体化するのを可能にする。特に結合剤は、強固に固められた繊維を含む製品を生成するのに使用してもよい。熱硬化性結合剤は、熱または触媒作用を介して不溶性および不溶融性の材料へと変形させることにより、特徴付けることができる。熱硬化性結合剤の例には、様々なフェノール−アルデヒド、尿素−アルデヒド、メラミン−アルデヒド、およびフランやポリウレタン樹脂のような他の縮合重合材料が含まれる。フェノール−アルデヒド、レゾルシノール−アルデヒド、フェノール／アルデヒド／尿素、およびフェノール／メラミン／アルデヒドなどを含有する結合剤組成物は、繊維、織物、プラスチック、ゴム、および多くの他の材料の結合に使用される。
【０００４】
ミネラルウールおよびファイバーボード産業は、繊維を結合するのにフェノールホルムアルデヒド結合剤を歴史的に使用してきた。フェノールホルムアルデヒド型結合剤は、最終製品に適切な性質を提供する。しかし環境への配慮から、代替結合剤の開発が促されてきた。そのような１つの代替の結合剤は、炭水化物と多プロトン酸との反応から得られる炭水化物をベースにした結合剤であり、例えば、特許文献１および特許文献２である。別の代替結合剤は、ポリカルボン酸とポリオールとを反応させたエステル化生成物であり、例えば特許文献３である。これらの結合剤はホルムアルデヒドを試薬として利用しないので、ホルムアルデヒドフリー結合剤とまとめて呼ばれている。
【０００５】
現行の開発の一領域は、建築および自動車部門における製品の全範囲にわたって（例えば、ガラス繊維絶縁材、パーティクルボード、オフィス用パネル、および音響遮音材）フェノールホルムアルデヒド型結合剤の代替物を見出すことである。特に、既に開発されたホルムアルデヒドフリー結合剤は、この部門における全製品について所望の性質の全てを有していなくともよい。例えばアクリル酸およびポリ（ビニルアルコール）をベースにした結合剤は、将来有望な性能特性を示している。しかしこの結合剤は、フェノールホルムアルデヒド結合剤に比べてさらに費用がかかり、石油ベースの資源から本質的に誘導され、フェノールホルムアルデヒドをベースにした結合剤組成物と比較してより低い反応速度を示す傾向を有する（長い硬化時間または高い硬化温度を必要とする）。炭水化物をベースにした結合剤組成物は、比較的安価な前駆体で作製され、再生可能な資源から主に誘導される。しかしこれらの結合剤は、従来のフェノールホルムアルデヒド結合剤系が硬化する条件とは実質的に異なる、硬化するための反応条件を必要とする可能性もある。したがって、フェノールホルムアルデヒド型結合剤と既存の代替物との簡便な置換は、容易に実現されていない。
【先行技術文献】
【特許文献】
【０００６】
【特許文献１】米国特許出願公開第２００７／００２７２８３号明細書
【特許文献２】国際公開第２００９／０１９２３５号
【特許文献３】米国特許出願公開第２００５／０２０２２２４号明細書
【発明の概要】
【課題を解決するための手段】
【０００７】
本発明は、例えば、以下を提供する：
（項目１）
炭水化物反応物とポリアミンとのポリマー生成物を含む結合剤。
（項目２）
前記炭水化物反応物が多糖である、項目１に記載の結合剤。
（項目３）
前記炭水化物反応物が単糖または二糖である、項目１に記載の結合剤。
（項目４）
前記炭水化物反応物が、そのアルドース形またはケトース形である単糖である、項目１に記載の結合剤。
（項目５）
前記炭水化物反応物が、デキストロース、キシロース、フルクトース、ジヒドロキシアセトン、およびこれらの混合物からなる群から選択される、項目１に記載の結合剤。
（項目６）
前記ポリアミンが、ジアミン、トリアミン、テトラアミン、およびペンタミンからなる群から選択される第一級ポリアミンである、項目１から５のいずれか一項に記載の結合剤。
（項目７）
前記ポリアミンがＨ２Ｎ−Ｑ−ＮＨ２であり、式中Ｑは、アルキル、シクロアルキル、ヘテロアルキル、またはシクロヘテロアルキルであり、前記アルキル、シクロアルキル、ヘテロアルキル、シクロヘテロアルキルはそれぞれ任意選択で置換されている、項目６に記載の結合剤。
（項目８）
Ｑが、Ｃ２〜Ｃ２４からなる群から選択されるアルキルである、項目７に記載の結合剤。
（項目９）
Ｑが、Ｃ２〜Ｃ８からなる群から選択されるアルキルである、項目７に記載の結合剤。（項目１０）
Ｑが、Ｃ３〜Ｃ７からなる群から選択されるアルキルである、項目７に記載の結合剤。（項目１１）
ＱがＣ６アルキルである、項目７に記載の結合剤。
（項目１２）
Ｑが、シクロヘキシル、シクロペンチル、およびシクロブチルからなる群から選択される、項目７に記載の結合剤。
（項目１３）
Ｑがベンジルである、項目７に記載の結合剤。
（項目１４）
前記ポリアミンが、１，６−ジアミノヘキサンおよび１，５−ジアミノ−２−メチルペンタンからなる群から選択されるジアミンである、項目６に記載の結合剤。
（項目１５）
前記ジアミンが１，６−ジアミノヘキサンである、項目１４に記載の結合剤。
（項目１６）
前記トリアミンが、ジエチレントリアミン、１−ピペラジンエタンアミン、およびビス（ヘキサメチレン）トリアミンからなる群から選択される、項目６に記載の結合剤。
（項目１７）
前記テトラアミンがトリエチレンテトラミンである、項目６に記載の結合剤。
（項目１８）
前記ペンタミンがテトラエチレンペンタミンである、項目６に記載の結合剤。
（項目１９）
前記第一級ポリアミンがポリエーテル−ポリアミンである、項目６に記載の結合剤。
（項目２０）
前記ポリエーテル−ポリアミンがジアミンまたはトリアミンである、項目１９に記載の結合剤。
（項目２１）
前記炭水化物反応物と前記第一級ポリアミンとの重量比が約１：１から約３０：１の範囲内にある、項目１から２０のいずれか一項に記載の結合剤。
（項目２２）
前記炭水化物反応物と前記第一級ポリアミンとの重量比が約２：１から約１０：１の範囲内にある、項目１から２０のいずれか一項に記載の結合剤。
（項目２３）
前記ポリマー生成物の水性抽出物が約５から約９の範囲のｐＨを有する、項目１から２２のいずれか一項に記載の結合剤。
（項目２４）
前記ポリマー生成物の水性抽出物が本質的に無色である、項目１から２３のいずれか一項に記載の結合剤。
（項目２５）
前記ポリマー生成物の水性抽出物が、ベネディクト試薬を還元することが可能である、項目１から２４のいずれか一項に記載の結合剤。
（項目２６）
前記ポリマー生成物が、フェノールフリーおよびホルムアルデヒドフリーである、項目１から２５のいずれか一項に記載の結合剤。
（項目２７）
前記炭水化物反応物および前記第一級ポリアミンが不揮発性である、項目１から２６のいずれか一項に記載の結合剤。
（項目２８）
前記ポリマー生成物が、ベネディクト試薬を還元する、項目１から２７のいずれか一項に記載の結合剤。
（項目２９）
前記ポリマー生成物が、４２０ｎｍの光を強力に吸収する、項目１から２８のいずれか一項に記載の結合剤。
（項目３０）
ポリマー結合剤を生成するための反応物および溶媒を含有する溶液を調製するステップであって、前記反応物が炭水化物反応物およびポリアミンを含んでいるステップと；
前記溶液を、物体集合体上に配置するステップと；
前記溶媒を揮発させて、未硬化生成物を形成するステップと、
前記炭水化物反応物および前記ポリアミンを重合させて前記ポリマー結合剤を形成させる条件に、前記未硬化生成物を供するステップと
を含む、ポリマー結合剤で結合された物体集合体を作製する方法。
（項目３１）
前記物体集合体が、鉱物繊維、アラミド繊維、セラミック繊維、金属繊維、炭素繊維、ポリイミド繊維、ポリエステル繊維、レーヨン繊維、およびセルロース繊維からなる群か
ら選択される繊維を含む、項目３０に記載の方法。
（項目３２）
前記物体集合体が、石炭または砂粒子である、項目３０に記載の方法。
（項目３３）
前記ガラス繊維が、約８０重量％から約９９重量％の範囲で存在する、項目３１に記載の方法。
（項目３４）
前記物体集合体がセルロース繊維を含む、項目３１に記載の方法。
（項目３５）
前記セルロース繊維が、木屑、おが屑、木材パルプ、砕木、黄麻、亜麻、麻、および藁からなる群から選択される基材中に存在する、項目３４に記載の方法。
（項目３６）
前記未硬化生成物を、貯蔵に適した包装材料で包装するステップをさらに含む、項目３０に記載の方法。
（項目３７）
前記溶液を調製するステップが、ある量の前記炭水化物反応物とある量の前記第一級ポリアミンとを、重量比が約２：１から約１０：１の範囲内にあるように添加するステップを含む、項目３０から３６のいずれか一項に記載の方法。
（項目３８）
前記溶液を調製するステップが、前記炭水化物反応物および前記ポリアミンを水溶液に添加するステップを含む、項目３０から３７のいずれか一項に記載の方法。
（項目３９）
前記溶液を調製するステップが、前記溶液のｐＨを約８から約１２の範囲内に調節するステップを含む、項目３８に記載の方法。
（項目４０）
物体集合体および結合剤を含む組成物であって、前記結合剤は、炭水化物反応物とポリアミンとの間の反応のポリマー生成物を含み、前記ポリマー生成物は実質的に水不溶性である、組成物。
（項目４１）
前記物体集合体が、鉱物繊維、アラミド繊維、セラミック繊維、金属繊維、炭素繊維、ポリイミド繊維、ポリエステル繊維、レーヨン繊維、およびセルロース繊維からなる群から選択される繊維を含む、項目４０に記載の組成物。
（項目４２）
前記物体集合体がガラス繊維を含む、項目４１に記載の組成物。
（項目４３）
前記物体集合体がセルロース繊維を含む、項目４１に記載の組成物。
（項目４４）
前記セルロース繊維が、木屑、おが屑、木材パルプ、および砕木からなる群から選択されるセルロース基材中に存在する、項目４３に記載の組成物。
（項目４５）
前記炭水化物反応物が、デキストロース、キシロース、フルクトース、ジヒドロキシアセトン、およびこれらの混合物からなる群から選択される、項目４０に記載の組成物。
（項目４６）
前記ポリアミンが、ジアミン、トリアミン、テトラミン、およびペンタミンからなる群から選択される、項目４０から４５のいずれか一項に記載の組成物。
（項目４７）
前記ポリアミンがＨ２Ｎ−Ｑ−ＮＨ２であり、式中Ｑは、アルキル、シクロアルキル、ヘテロアルキル、またはシクロヘテロアルキルであり、前記アルキル、シクロアルキル、ヘテロアルキル、シクロヘテロアルキルはそれぞれ任意選択で置換されている、項目４６に記載の組成物。
（項目４８）
ケイ素含有化合物をさらに含む、項目４０から４７のいずれか一項に記載の組成物。
（項目４９）
前記ケイ素含有化合物が、γ−アミノプロピルトリエトキシシラン、γ−グリシドキシプロピルトリメトキシシラン、アミノエチルアミノプロピルトリメトキシシラン、アミノ官能性オリゴマーシラン、およびこれらの混合物からなる群から選択される、項目４８に記載の組成物。
（項目５０）
前記ケイ素含有化合物が、γ−アミノプロピルトリエトキシシランである、項目４９に記載の組成物。
（項目５１）
制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤をさらに含む、項目４０から５０のいずれか一項に記載の組成物。
（要旨）
本開示によれば、炭水化物をベースにした結合剤が記述される。結合剤組成物は、様々な用途で有用となる性質を有し、特に結合剤は、繊維などの緩く組み合わされた物体を結合するのに使用され得る。
【０００８】
例示的な実施形態では、本開示は、炭水化物反応物とポリアミンとのポリマー生成物を含む結合剤に関する。一実施形態では、炭水化物反応物が多糖である。一実施形態では、炭水化物反応物が単糖または二糖である。別の実施形態では、炭水化物は、そのアルドース形態またはケトース形態である単糖である。別の実施形態では、炭水化物反応物は、デキストロース、キシロース、フルクトース、ジヒドロキシアセトン、およびこれらの混合物からなる群から選択される。別の実施形態では、ポリマー生成物が熱硬化性ポリマー生成物である。
【０００９】
例示的な実施形態では、ポリアミンが第一級ポリアミンである。一実施形態では、ポリアミンは、式Ｈ２Ｎ−Ｑ−ＮＨ２（式中、Ｑはアルキル、シクロアルキル、ヘテロアルキル、またはシクロヘテロアルキルであり、上記アルキル、シクロアルキル、ヘテロアルキル、シクロヘテロアルキルはそれぞれ、任意選択で置換されていてもよい）を有する分子であってもよい。一実施形態では、Ｑは、Ｃ２〜Ｃ２４からなる群から選択されるアルキルである。別の実施形態では、Ｑは、Ｃ２〜Ｃ８からなる群から選択されるアルキルである。別の実施形態では、Ｑは、Ｃ３〜Ｃ７からなる群から選択されるアルキルである。さらに別の実施形態では、ＱがＣ６アルキルである。一実施形態では、Ｑは、シクロヘキシル、シクロペンチル、またはシクロブチルからなる群から選択される。別の実施形態では、Ｑがベンジルである。
【００１０】
例示的な実施形態では、ポリアミンは、ジアミン、トリアミン、テトラアミン、およびペンタミンからなる群から選択される。一実施形態では、ポリアミンは、１，６−ジアミノヘキサンおよび１，５−ジアミノ−２−メチルペンタンからなる群から選択されるジアミンである。一実施形態では、ジアミンが１，６−ジアミノヘキサンである。一実施形態では、ポリアミンは、ジエチレントリアミン、１−ピペラジンエタンアミン、およびビス（ヘキサメチレン）トリアミンからなる群から選択されるトリアミンである。別の実施形態では、ポリアミンは、トリエチレンテトラミンなどのテトラミンである。別の実施形態では、ポリアミンは、テトラエチレンペンタミンなどのペンタミンである。
【００１１】
例示的な実施形態では、第一級ポリアミンがポリエーテル−ポリアミンである。一実施形態では、ポリエーテル−ポリアミンがジアミンまたはトリアミンである。
【００１２】
例示的な実施形態では、炭水化物反応物とポリアミンとの重量比は、約１：１から約３０：１の範囲にある。別の実施形態では、炭水化物反応物とポリアミンとの重量比は、約２：１から約１０：１の範囲にある。別の実施形態では、ポリマー生成物の水性抽出物は、約５から約９の範囲のｐＨを有する。別の実施形態では、ポリマー生成物の水性抽出物は、本質的に無色である。さらに別の実施形態では、ポリマー生成物はフェノールフリーかつ／またはホルムアルデヒドフリーである。別の実施形態では、ポリマー生成物の水性抽出物は、ベネディクト試薬を還元することが可能である。別の実施形態では、ポリマー生成物は、４００から５００ｎｍの間、例えば４２０ｎｍの光を吸収する。
【００１３】
例示的な実施形態では、ポリマー結合剤で結合された物体集合体（ａ  ｃｏｌｌｅｃｔｉｏｎ  ｏｆ  ｍａｔｔｅｒ）を作製する方法は、ポリマー結合剤を生成するための反応物および溶媒を含有する溶液を調製するステップであって、この反応物が炭水化物反応物およびポリアミンを含んでいるステップと；この溶液を、物体集合体上に配置するステップと；溶媒を揮発させて、未硬化生成物を形成するステップと、炭水化物反応物およびポリアミンを重合させてポリマー結合剤を形成させる条件に、この未硬化生成物を供するステップとを含む。一実施形態では、物体集合体は、鉱物線維（スラグウールファイバー、ロックウールファイバー、またはガラス繊維）、アラミド繊維、セラミック繊維、金属繊維、炭素繊維、ポリイミド繊維、ポリエステル繊維、レーヨン繊維、およびセルロース繊維からなる群から選択される繊維を含む。別の実施形態では、物体集合体は、石炭または砂などの微粒子を含む。別の実施形態では、物体集合体がガラス繊維である。さらに別の実施形態では、ガラス繊維は、約７０重量％から約９９重量％の範囲で存在する。別の実施形態では、物体集合体は、セルロース繊維を含む。例えばセルロース繊維は、木屑、おが屑、木材パルプ、または砕木であってもよい。さらに別の実施形態では、セルロース繊維は、黄麻、亜麻、麻、および藁などの他の天然繊維であってもよい。
【００１４】
例示的な実施形態では、ポリマー結合剤で結合された物体集合体を作製する方法はさらに、ある量の炭水化物反応物およびある量のポリアミンを、その重量比がそれぞれ約２：１から約１０：１の範囲になるように添加することによって溶液を調製するステップを含む。一実施形態では、溶液を調製するステップは、炭水化物反応物およびポリアミンを水溶液に添加するステップを含む。別の実施形態では、溶液を調製するステップは、溶液のｐＨを、約８から約１３の範囲内、例えば約８から約１２の範囲内に調節するステップを含む。
【００１５】
例示的な実施形態では、本開示は、物体集合体および結合剤を含む組成物に関し、この結合剤は、炭水化物反応物とポリアミンとの間の反応のポリマー生成物を含み、このポリマー生成物は、実質的に水不溶性である。一実施形態では、物体集合体は、鉱物線維（スラグウールファイバー、ロックウールファイバー、またはガラス繊維）、アラミド繊維、セラミック繊維、金属繊維、炭素繊維、ポリイミド繊維、ポリエステル繊維、レーヨン繊維、およびセルロース繊維を含む。例えばセルロース繊維は、木屑、おが屑、木材パルプ、および／または砕木を含む。一実施形態では、炭水化物反応物は、デキストロース、キシロース、フルクトース、ジヒドロキシアセトン、およびこれらの混合物からなる群から選択される。別の実施形態では、ポリアミンは、ジアミン、トリアミン、テトラミン、およびペンタミンからなる群から選択される。一実施形態では、ポリアミンはＨ２Ｎ−Ｑ−ＮＨ２（式中、Ｑはアルキル、シクロアルキル、ヘテロアルキル、またはシクロヘテロアルキルであり、上記アルキル、シクロアルキル、ヘテロアルキル、シクロヘテロアルキルはそれぞれ、任意選択で置換されていてもよい）である。別の実施形態では、組成物はさらに、ケイ素含有化合物を含む。一実施形態では、ケイ素含有化合物は、官能化シリルエーテルまたは官能化アルキルシリルエーテル、例えばアミノ官能化アルキルシリルエーテルである。例えば、一実施形態では、ケイ素含有化合物は、γ−アミノプロピルトリエトキシシラン、γ−グリシドキシプロピルトリメトキシシラン、またはアミノエチルアミノ
プロピルトリメトキシシラン、またはその混合物であってもよい。別の実施形態では、ケイ素含有化合物は、アミノ官能性オリゴマーシロキサンであってもよい。別の実施形態では、組成物は、制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤を含む。
【図面の簡単な説明】
【００１６】
【図１】図１は、結果的にメラノイジンが生成される、メイラード反応の概略図を示す。
【図２】図２は、代表的なアマドリ転位の概略図を示す。
【図３】図３は、２０４℃の温度制御プラテンを備えた成型プレスを使用する熱成型サイクル（Ｘ軸、分で表した成型時間））中の、異なる結合剤に関するガラス繊維マットサンプルの中心の硬化温度プロファイル（Ｙ軸、℃））を示す。結合剤１（◆）は、フェノールホルムアルデヒド結合剤（比較例２）であり、結合剤２（■）は、炭水化物−無機酸結合剤（比較例３）であり、結合剤３（×）は、デキストロース−アンモニア−ヘキサメチレンジアミン（ＨＭＤＡ）結合剤（実施例５）である。
【発明を実施するための形態】
【００１７】
（詳細な説明）
本発明は、様々な修正および代替形態にすることができるが、特定の実施形態について本明細書に詳細に記述する。しかし、本発明を、記述される特定の形に限定する意図はなく、それどころか本発明の趣旨および範囲に包含される全ての修正例、均等物、および代替物を含むものとすることを理解すべきである。
【００１８】
本開示は、組み合わされていない、または緩く組み合わされた物体を強固に固めるときの、予期せぬ有用性を有する結合剤組成物に関する。結合剤組成物は、結合剤組成物の分野における現況技術の予期せぬ進歩を示す。具体的には結合剤は、性能に改善をもたらし、より単純化され有利な製造方法を提供し、それと共に、炭水化物をベースにした結合剤系の特徴である環境と調和した利点が維持される。
【００１９】
本明細書で使用される結合剤溶液という用語は、未硬化結合剤が形成されるように実質的に脱水することができる化学物質の溶液である。本明細書で使用される結合剤または結合剤組成物は、硬化させてもよく、硬化させなくてもよく、または部分的に硬化させてもよい。未硬化結合剤の組成物は、未硬化結合剤組成物と呼ばれる。未硬化結合剤は、硬化した結合剤が形成されるように硬化させることができる化学物質の、実質的に脱水された混合物である。実質的に脱水されたとは、結合剤溶液を作製するのに使用される溶媒（典型的には水またはその混合物）が気化した結果、残りの材料（結合剤反応物および溶媒を含む）の粘度が、緩く組み合わされた物体の間に凝集力を生成させるのに十分に高いことを意味する。したがって、残りの材料は未硬化の結合剤である。一実施形態では、溶媒は、残りの材料の全重量の６５％未満である。別の実施形態では、実質的に脱水された結合剤は、全結合剤の約５重量％から約６５重量％の間の含水量を有する。別の実施形態では、溶媒は、残りの材料の全重量の５０％未満であってもよい。さらに別の実施形態では、溶媒は、残りの材料の全重量の３５％未満であってもよい。別の実施形態では、実質的に脱水された結合剤は、全結合剤の約１０重量％から約３５重量％の間の水を有する。別の実施形態では、溶媒は、残りの材料の全重量の約２０％未満を構成してもよい。
【００２０】
例示的な実施形態では、未硬化結合剤は、少なくとも部分的に水溶性の、無色、白色、オフホワイト、黄土色、または黄色から茶色がかった粘着性物質であってもよい。本明細書で使用される硬化結合剤という用語は、未硬化結合剤組成物を硬化するポリマー生成物を示す。硬化結合剤は、特徴的な茶色から黒色を有していてもよい。茶色または黒色と記
述したが、別の特徴は、結合剤が、波長の広い範囲にわたって光を吸収する傾向があることである。特に、約４２０ｎｍでより高い吸光度を有していてもよい。ポリマーは広範にわたり架橋するので、硬化結合剤は実質的に不溶性である。例えば、結合剤は、大部分は水に不溶性である。本明細書に記述される未硬化結合剤は、繊維を強固に固めるのに十分な結合能を提供する。しかし硬化結合剤は、堅牢で長期にわたる耐久性と、架橋ポリマーに一般に関連した物理的性質とを与える。
【００２１】
例示的な実施形態では、本明細書に記述される結合剤反応物は水に可溶性であり、結合剤溶液は、水溶液中の結合剤反応物の溶液である。一実施形態では、界面活性剤は、１種または複数種の結合剤反応物または添加剤の溶解性または分散性を増大させる目的で、水溶液に含まれる。例えば界面活性剤は、粒状添加剤の分散性を高めるために、水性結合剤溶液に添加されてもよい。一実施形態では、界面活性剤は、無極性添加剤または結合剤反応物を伴うエマルジョンを生成するのに使用される。別の実施形態では、結合剤溶液は、結合剤溶液の重量に対して約０．０１重量％から約５重量％の界面活性剤を含む。
【００２２】
例示的な実施形態では、本明細書に記述される結合剤溶液は、鉱物線維絶縁製品の生成中に、鉱物線維に付着させる（例えば、形成領域に進入するときにマットにスプレーするかまたは繊維にスプレーする）ことができる。結合剤溶液が鉱物線維に接触すると、鉱物線維の残留熱（例えばガラス繊維は溶融ガラスから作製され、したがって残留熱を含有することに留意されたい）と、製品の内部および／または周りの空気の流れとによって、水の一部が結合剤溶液から蒸発する。水の除去によって、結合剤の残りの成分が、粘着性または半粘着性の高固形分混合物のコーティングとして繊維表面に残される。粘着性または半粘着性の高固形分混合物のこのコーティングは、結合剤として機能する。この時点で、マットは硬化していない。言い換えれば、未硬化結合剤は、鉱物線維をマットに結合するように機能する。
【００２３】
さらに、上述の未硬化結合剤は硬化することができることを理解すべきである。例えば、硬化絶縁製品を製造するプロセスは、未硬化結合剤組成物中に化学反応を引き起こすよう熱を加える後続ステップを含んでいてもよい。例えば、ガラス繊維絶縁製品または他の鉱物線維絶縁製品を作製する場合、結合剤溶液を繊維に付着させ脱水した後に、未硬化絶縁生成物を硬化炉に移してもよい。硬化炉内では、未硬化絶縁生成物を加熱し（例えば、約３００°Ｆから約６００°Ｆ［約１５０℃から約３２０℃］）、これによって、結合剤を硬化させる。硬化結合剤は、絶縁製品の繊維を一まとめに結合するホルムアルデヒドフリーの耐水性結合剤である。乾燥および熱硬化は、逐次的に、同時に、同時期に、または一斉に行ってもよいことに留意されたい。
【００２４】
例示的な実施形態では、未硬化繊維生成物は、乾燥結合剤固形分を約３％から約４０％含む（重量での全未硬化固形分）。一実施形態では、未硬化繊維生成物は、乾燥結合剤固形分を約５％から約２５％含む。別の実施形態では、未硬化繊維生成物は、繊維を約５０重量％から約９７重量％含む。
【００２５】
鉱物線維表面の結合剤に関して本明細書に記述されるように、硬化結合剤は、結合剤反応物を硬化した生成物である。硬化したという用語は、結合剤が、化学変化を開始するような条件に曝されたことを示す。これら化学変化の例には、（ｉ）共有結合、（ｉｉ）結合剤成分の水素結合、および（ｉｉｉ）結合剤中のポリマーおよび／またはオリゴマーの化学的架橋が含まれるが、これらに限定するものではない。これらの変化は、未硬化結合剤と比較して結合剤の耐久性および耐溶媒性を増大させることができる。結合剤の硬化は、熱硬化性材料の形成をもたらすことができる。さらに硬化結合剤は、未硬化結合剤と比較して、集合体中の物体間の接着性を増大させることができる。硬化は、例えば熱、マイクロ波放射、および／または上述の化学変化の１つまたは複数を開始する条件によって、
開始することができる。特定の理論に限定するものではないが、硬化は、メラノイジンを形成するための炭水化物とポリアミンとの反応を含んでいてもよい。
【００２６】
結合剤中の化学変化が水の放出をもたらす状況、例えば重合および架橋において、硬化は、乾燥のみに由来して生じたであろう水の量を超えて放出された水の量によって決定することができる。結合剤を硬化させる場合と比較して、乾燥中に放出される水の量を測定するために使用される技法は、当技術分野で周知である。
【００２７】
本開示の一態様は、硬化結合剤組成物が窒素含有ポリマーを含むことである。窒素含有ポリマーは、その色が茶色から黒色である。特定の理論に限定するものではないが、硬化結合剤組成物はメラノイジンを含む。メラノイジンは、茶色で高分子量の複合的なフラン環含有および窒素含有ポリマーである。本明細書で使用される高分子量は、１００，０００ダルトンを超える分子量を有するポリマーを含む。高度に架橋されたポリマー鎖から構成されることにより、本明細書に記述されるメラノイジンの分子量は無限大に近付く。したがって、メラノイジンの分子量は、分析されるポリマーの質量および物理的寸法の関数であり得る。例えば、３グラムの質量を有するメラノイジンの一体サンプルは、広範な架橋によって単一ポリマー分子を含むと推測することができる。したがって、ポリマーの分子量は１モル当たり約１．８×１０２４グラム（サンプル質量とアボガドロ数との積）である。本明細書で使用される高分子量ポリマーは、１モル当たり約１×１０５から約１×１０２４グラムの桁の間の分子量を有するポリマーを含む。
【００２８】
特定の理論に限定するものではないが、メラノイジンはその構造が、調製時の反応物および条件に応じて変わることが公知である。メラノイジンは、加熱の温度および時間と共に増大する炭素と窒素の比を有することも公知である。さらにメラノイジンは、飽和、不飽和、および芳香族の特徴を有する。メラノイジンの場合、不飽和度および芳香族性は、加熱の温度（硬化温度）および時間（硬化時間）と共に増大する。メラノイジンは、メラノイジン内の様々な構造に反応物として組み込まれた糖のＣ−１も含有する。メラノイジンは、カルボニル、カルボキシル、アミン、アミド、ピロール、インドール、アゾメチン、エステル、無水物、エーテル、メチル、および／またはヒドロキシル基を含有してもよい。構造の複雑さに応じて、赤外分光法がこれら官能基の１つまたは複数を同定するのに有用と考えられる。本明細書ではメラノイジン型ポリマーとして記述したが、当業者なら、結合剤を、ポリエステル、ポリエーテル、ポリアミドなど、存在する特定の結合の存在に応じて分類できることも理解されよう。
【００２９】
結合剤を特徴付けることができる別の手法は、硬化結合剤の熱分解中に生成される気体化合物の分析による。本開示の範囲内の硬化結合剤の気体熱分解は、下記化合物：２−シクロペンテン−１−オン、２，５−ジメチル−フラン、フラン、３−メチル−２，５−フランジオン、フェノール、２，３−ジメチル−２−シクロペンテン−１−オン、２−メチルフェノール、４−メチルフェノール、２，４−ジメチル−フェノール、ジメチルフタレート、オクタデカン酸、またはエルシルアミドの１種または複数種を、約０．５から約１５％（相対ピーク面積で）もたらすことができる。ポリアミン成分としてヘキサメチレンジアミンを使用して調製された結合剤サンプルの、７７０℃で実施された熱分解ガスクロマトグラフィー質量分析法（Ｐｙ  ＧＣ−ＭＳ）フィンガープリントは、ピリジンと、ピロールまたはピリジン誘導体（メチルピリジン、メチルピロール、ジメチルピリジン、ジメチルピロール、エチルメチルピロール、および他のピロール関連Ｎ含有成分）である成分の数を示す。結合剤を同定することができる別の手法は、結合剤を含有する溶液（または抽出溶液）がベネディクト試薬を還元することが可能かどうかである。一実施形態では、結合剤またはその水性抽出物に接触している溶液が、ベネディクト試薬を還元する。
【００３０】
本開示の一態様は、本明細書に記述される結合剤が環境に優しいことである。進行中の
政府の規制と一緒に、本開示はホルムアルデヒドフリーにすることができる結合剤について記述する。さらに、本明細書に記述される化学的性質は、ホルムアルデヒドおよびフェノールを本質的に含まない。この意味で、ホルムアルデヒドもフェノールも、本開示の範囲内では試薬として使用されない。どちらも潜在的に有用な性質を有する結合剤を得るために添加することができるが、本開示の一態様は、これら試薬の両方を含まないで作製することができる結合剤である。別の態様では、本発明の結合剤組成物は、揮発性反応物を使用せずに製造することができる。一実施形態では、第一級アミンおよび炭水化物は共に、不揮発性反応物である。本明細書で使用されるように、揮発性反応物は、２０℃で１０ｋＰａよりも大きい蒸気圧を有するものである。同様に、本明細書で使用される不揮発性反応物は、２０℃で約１０ｋＰａ未満の蒸気圧を有する。具体的に、例として、本発明の結合剤は、アンモニアまたはアンモニア放出化合物を添加することなく製造することができる。一実施形態では、ポリアミンは、６０℃で約０．５ｋＰａ未満の蒸気圧を有する。
【００３１】
別の、環境に優しい本開示の態様は、結合剤の一次反応物が炭水化物であることである。炭水化物は、再生可能資源と見なされる。しかし、現況技術は主に、結合剤組成物を製造するのに石油由来の反応物を使用する。別の態様では、結合剤は、従来技術に記述された同等の系の場合よりも低い温度で起き得る化学反応を通して、作製される。したがって、硬化炉および製造設備は、より低い温度で作動させることができ、貴重な資源を節約できる。代替の、関連ある手法では、本明細書に記述される結合剤は、類似の硬化温度に曝された場合、現在使用されている同等の結合剤よりも迅速に硬化する。したがって、どちらの手法によっても、本開示の一態様は、現在開示されている結合剤を使用して形成された生成物のカーボンフットプリントを、現況技術により作製された同等の結合剤、例えばフェノールホルムアルデヒドをベースにした生成物と比較して著しく低下させることができることである。
【００３２】
環境上の利益に加え、本発明の結合剤組成物およびそれを用いて作製された材料は、同等の結合剤系、例えばフェノールホルムアルデヒド結合剤に等しいかまたはそれを超える性能特性を有するように作製され得る。一態様では、本開示による結合剤は、この結合剤を用いて作製された、打抜き、製作、積層、およびＯＥＭ用途での据付けを可能にする十分な引張り強度の物品を提供する。一態様では、本開示による結合剤は、フェノールホルムアルデヒド結合剤の場合と同等の水ホールドアップ性（耐候性）を有する。特定の用途に関係があり得る他の性能特性には、製品排出物質、密度、強熱減量、厚さ回復、塵埃、引張り強度、分断強度、分断強度の耐久性、結合強度、吸水性、熱面性能、鋼の腐食性、曲げ剛性、剛直剛性、圧縮耐性、条件付き圧縮耐性、圧縮弾性率、条件付き圧縮弾性率、および強熱発煙が含まれる。本開示の一態様は、硬化結合剤の抽出物のｐＨが本質的に中性であり、例えば６から８の間のｐＨである。本開示の別の態様は、本発明の結合剤によって、フェノールホルムアルデヒド結合剤組成物と同等の関連性能特性を有する生成物の製造が可能になることである。
【００３３】
例示的に、一態様では、本開示の発明による結合剤には、本質的に無色の水性抽出物をもたらす利点がある。本開示のこの特徴は、完成した製品が水と接触する可能性のある、天井用タイル、家具、またはオフィス用パネルなどの用途において結合剤を望ましいものにする。本発明の結合剤を用いて作製された硬化製造品は、湿分または水に接触した後に、変色またはブリージングに対して優れた耐性を示す。さらに、そのような実施形態では、結合剤に接触する水は、結合剤に接触した後に接触する可能性のある他の物品または部品に残留色を残さない。例えば、一実施形態では、結合剤は、オフィス用パネルの用途でガラス繊維を結合するのに使用されてもよい。結合されたガラス繊維組成物を覆うのは、薄く着色された布地であってもよい。一実施形態では、ガラス繊維組成物に接触した水は、オフィス用パネルを乾燥した後に布地に着色残留物を残さないことが有利である。
【００３４】
性能特性の他に、現在開示されている結合剤が関わる製造プロセスおよび方法には、前述の結合剤よりも優れたいくつかの予期せぬ利点がある。一態様では、環境上の利益に関して先に述べたように、本発明の結合剤は、高揮発性の反応物を使用することなく製造することができる。したがって、製造放出規制は、減少した負担の下での規制である。さらに反応効率は、気化による反応物の損失が減少するので、より高い。したがって、本開示の一態様は、本明細書で使用される化合物が実質的に不揮発性であることであり、したがって、望ましくない放出を減ずるために取らなければならないステップが減少する。
【００３５】
別の態様によれば、反応して結合剤を形成する反応物は、１ステップ／１ポット結合剤系を使用することができるほどに、十分ゆっくりと反応する。この態様によれば、反応物化合物は十分ゆっくりと反応するので、単一反応物溶液に添加し、妥当な時間にわたり貯蔵することができ、その間に１つの分布系を使用して製品に付着させることができる。これを、低温で反応して結合剤溶液送達系内で不溶性反応生成物をもたらす結合剤系と、対比させる。本明細書で使用される、実質的な（＞５％）ポリマー沈殿を伴わずに貯蔵するのに妥当な時間は、２週間である。
【００３６】
本開示の別の態様は、１ポット手法を容易にする室温条件では結合剤が十分に反応しないが、この結合剤は、高温では十分に反応性であり、非常に低い温度および／または非常に短い硬化滞留時間で硬化する。ある観点において、低下した硬化温度は、フレームレス燃焼が行われかつ／または線状火災（ｌｉｎｅ  ｆｉｒｅ）を引き起こす絶縁製品の危険性を低下させる。本明細書で使用される非常に低い温度は、約１２０℃以下と特徴付けられる。本明細書で使用される非常に短い硬化時間は、約４分以下である。
【００３７】
例示的な実施形態では、結合剤組成物は、未硬化結合剤または結合剤溶液の保存寿命を長くするために酸または酸塩を含む。この酸は反応物でも触媒でもないが、結合剤溶液または未硬化結合剤を貯蔵条件下で維持しながら、結合剤反応物が結合剤を形成するのを遅くするかまたは阻害するために上記酸は含まれ得る。例えば、周囲条件での硬化反応を遅くするかまたは阻害する揮発性の酸または酸塩を、結合剤溶液または未硬化結合剤に含めてもよい。しかし、酸が揮発しかつ結合剤溶液または未硬化結合剤のｐＨが上昇するように、結合剤溶液または未硬化結合剤を加熱することによって、酸が除去されてもよい。一実施形態では、結合剤組成物は、保存寿命を延長する酸を含む。別の実施形態では、結合剤組成物は、保存寿命を延長する酸とポリアミンを約１：２０〜約１：１のモル比で含む。
【００３８】
本開示の別の態様は、同等のフェノールおよびホルムアルデヒド型結合剤が同等の使用の範囲内で示すことのできる硬化速度を満足させまたは超える、硬化速度、サイクル時間、および硬化温度を有する結合剤である。これに関し、本発明の結合剤は、設備に修正を加えることのない用途において、フェノールホルムアルデヒド樹脂の直接置換として使用することができる。さらに本発明の結合剤は、反応温度および硬化時間が共に低減できるように、硬化温度および時間を修正することを可能にする。この低減には、プロセス全体のエネルギー消費を削減する効果があり、この低減が、製品の製造による環境への影響を低減する。さらに、より低い硬化温度には、製造プロセスの安全性を増大させるさらなる効果がある。より低い硬化温度の別の効果は、フレームレス燃焼または発火の危険性を低減することである。
【００３９】
絶縁製品の製造において、発熱硬化反応により放出された熱は、製品の自己加熱をもたらす可能性がある。自己加熱は、熱が製品から放散する限り、典型的には問題がない。しかし熱によって、酸化プロセスが開始される点まで製品の温度が上昇した場合、自己加熱は製品に著しい損傷を引き起こす可能性がある。例えばフレームレス燃焼または酸化は、絶縁製品の温度が約４２５°Ｆ（２１０℃）を超えたときに起きる可能性がある。これら
の温度で、発熱燃焼または酸化プロセスはさらなる自己加熱を促進させ、結合剤が破壊される可能性がある。さらに、温度は、ガラス繊維の溶融または失透が起こり得るレベルまで上昇する可能性がある。これは絶縁製品の構造および価値を損なうだけでなく、火炎災害を引き起こす可能性もある。
【００４０】
本開示の別の態様は、結合剤系が本質的に非腐食性であり、腐食防止剤が添加されているかもしくは添加されていないことである。さらに結合剤系は、触媒または活性成分として、任意の有機酸、無機酸、およびこれらの塩の添加を必要としない。したがって、本発明の結合剤の一態様は、本質的に酸を含まずに作製できることである。さらに、結合剤は、全体的にアルカリ条件下で製造されてもよい。本明細書で使用される酸という用語は、多プロトン性無機酸および多プロトン性有機酸（例えば、硫酸およびクエン酸）など、化合物の酸性を示す特徴に関して主に特徴付けることが可能な化合物を含む。この態様は、製造設備の磨耗および維持要件を低減し、作業者の安全性を高める。
【００４１】
例示的な実施形態では、結合剤は、炭水化物反応物とポリアミンとのポリマー生成物を含む。本明細書で使用される炭水化物反応物という用語は、単糖、二糖、多糖、またはそれらの反応生成物を指す。一実施形態では、炭水化物反応物が還元糖であってもよい。本明細書で使用される還元糖は、アルデヒド基を含有する１種もしくは複数種の糖か、または異性化、即ち互変異性化してアルデヒド基を含有することができる１種もしくは複数種の糖を示し、この基は、例えばＣｕ＋２で酸化されてカルボン酸を与え得るものである。任意のそのような炭水化物反応物は、ヒドロキシ、ハロ、アルキル、およびアルコキシなどで任意選択で置換されてもよいことも理解される。任意のそのような炭水化物反応物中には１つまたは複数のキラル中心が存在し、各キラル中心での共に可能性のある光学異性体は、本明細書に記述される本発明に含まれるものとすることが、さらに理解される。さらに、ラセミ混合物、または、任意のそのような炭水化物反応物の様々な光学異性体の他のジアステレオマー混合物、ならびにそれらの様々な幾何異性体を含む、様々な混合物を、本明細書に記述される１つまたは複数の実施形態で使用してもよいことが、同様に理解される。非還元糖、例えばスクロースは好ましくない可能性があるが、それにも関わらず上記非還元糖は、還元糖へのｉｎ−ｓｉｔｕ変換によって本開示の範囲内で有用であり得る（即ち、スクロースから転化糖への変換は、当技術分野で公知の方法である）。さらに、単糖、二糖、または多糖は、炭水化物反応生成物が形成されるように前駆体と部分的に反応してもよいことも理解される。炭水化物反応生成物が単糖、二糖、または多糖から誘導され、かつ単糖、二糖、または多糖とポリアミンとの反応生成物に類似の反応生成物が形成されるようにポリアミンとの類似の反応性を維持する限りにおいて、炭水化物反応生成物は、炭水化物反応物という用語の範囲内である。
【００４２】
一態様では、任意の炭水化物反応物は、ポリアミンとの反応に依然として利用可能なままであるその能力が最大限になるのに十分に不揮発性であるべきである。炭水化物反応物は、トリオース、テトロース、ペントース、ヘキソース、またはヘプトースを含めたそのアルドースまたはケトース形態である単糖；または多糖；またはこれらの組合せであってもよい。例えば、トリオースが炭水化物反応物として働く場合、または他の還元糖および／または多糖と組み合わせて使用される場合、それぞれグリセルアルデヒドおよびジヒドロキシアセトンなどのアルドトリオース糖またはケトトリオース糖を利用してもよい。テトロースが炭水化物反応物として働くか、または他の還元糖および／または多糖と組み合わせて使用される場合、エリトロースおよびトレオースなどのアルドテトロース糖；およびエリトルロースなどのケトテトロース糖を利用してもよい。ペントースが炭水化物反応物として働くか、または他の還元糖および／または多糖と組み合わせて使用される場合、リボース、アラビノース、キシロース、およびリキソースなどのアルドペントース糖；およびリブロース、アラブロース、キシルロース、およびリキスロースなどのケトペントース糖を利用してもよい。ヘキソースが炭水化物反応物として働くか、または他の還元糖お
よび／または多糖と組み合わせて使用される場合、グルコース（即ち、デキストロース）、マンノース、ガラクトース、アロース、アルトロース、タロース、グロース、およびイドースなどのアルドヘキソース糖；およびフルクトース、プシコース、ソルボース、およびタガトースなどのケトヘキソース糖を利用してもよい。ヘプトースが炭水化物反応物として働くか、または他の還元糖および／または多糖と組み合わせて使用される場合、セドヘプツロースなどのケトヘプトース糖を利用してもよい。天然に生ずることが公知ではないそのような炭水化物反応物の他の立体異性体も、本明細書に記述される結合剤組成物を調製するのに有用であることが企図される。一実施形態では、炭水化物反応物は、高フルクトースコーンシロップである。
【００４３】
例示的な実施形態では、炭水化物反応物が多糖である。一実施形態では、炭水化物反応物が、低い重合度を有する多糖である。一実施形態では、多糖が、糖蜜、デンプン、セルロース加水分解物、またはこれらの混合物である。一実施形態では、炭水化物反応物が、デンプン加水分解物、マルトデキストリン、またはこれらの混合物である。より高い重合度の炭水化物は好ましくない可能性があるが、そのような炭水化物はそれにも関わらず、ｉｎ−ｓｉｔｕ解重合によって、本開示の範囲内で有用と考えられる（即ち、高温でのアンモニア処理による解重合は、当技術分野で公知の方法である）。
【００４４】
さらに、炭水化物反応物は、非炭水化物ポリヒドロキシ反応物と組み合わせて使用してもよい。炭水化物反応物と組み合わせて使用することができる非炭水化物ポリヒドロキシ反応物の例には、トリメチロールプロパン、グリセロール、ペンタエリスリトール、ポリビニルアルコール、部分的に加水分解されたポリ酢酸ビニル、完全に加水分解されたポリ酢酸ビニル、およびこれらの混合物が含まれるが、これらに限定するものではない。一態様では、非炭水化物ポリヒドロキシ反応物は、モノマーまたはポリマーポリアミンとの反応に依然として利用可能なままであるその能力を最大限にするのに十分に不揮発性である。非炭水化物ポリヒドロキシ反応物の疎水性は、本明細書に記述されるように調製された結合剤の物理的性質を決定する際の一因子であり得ることが理解される。
【００４５】
本明細書で使用されるポリアミンは、２個以上のアミン基を有する有機化合物である。本明細書で使用される第一級ポリアミンは、２個以上の第一級アミン基（−ＮＨ２）を有する有機化合物である。第一級ポリアミンという用語の範囲内には、２個以上の第一級アミン基（−ＮＨ２）を有する化合物を生成するためにｉｎ  ｓｉｔｕで修飾されるかまたは異性化され得る化合物がある。例示的な実施形態では、ポリアミンが第一級ポリアミンである。一実施形態では、第一級ポリアミンは、式Ｈ２Ｎ−Ｑ−ＮＨ２（式中、Ｑはアルキル、シクロアルキル、ヘテロアルキル、またはシクロヘテロアルキルであり、上記アルキル、シクロアルキル、ヘテロアルキル、シクロヘテロアルキルはそれぞれ、任意選択で置換されていてもよい）を有する分子であってもよい。一実施形態では、Ｑは、Ｃ２〜Ｃ２４からなる群から選択されるアルキルである。別の実施形態では、Ｑは、Ｃ２〜Ｃ８からなる群から選択されるアルキルである。別の実施形態では、Ｑは、Ｃ３〜Ｃ７からなる群から選択されるアルキルである。さらに別の実施形態では、ＱがＣ６アルキルである。一実施形態では、Ｑは、シクロヘキシル、シクロペンチル、またはシクロブチルからなる群から選択される。別の実施形態では、Ｑがベンジルである。
【００４６】
本明細書で使用される「アルキル」という用語は、任意選択で分岐している炭素原子の鎖を含む。本明細書で使用される「アルケニル」および「アルキニル」という用語は、任意選択で分岐している炭素原子の鎖を含み、それぞれ少なくとも１つの二重結合または三重結合を含む。アルキニルは、１つまたは複数の二重結合を含んでよいことも理解される。アルキルは、Ｃ１〜Ｃ２４、Ｃ１〜Ｃ１２、Ｃ１〜Ｃ８、Ｃ１〜Ｃ６、およびＣ１〜Ｃ４を含めた限定された長さのものが有利であることがさらに理解される。アルケニルおよび／またはアルキニルは、それぞれ、有利には、Ｃ２〜Ｃ２４、Ｃ２〜Ｃ１２、Ｃ２〜Ｃ
８、Ｃ２〜Ｃ６、およびＣ２〜Ｃ４を含めた限定された長さのものであってもよいことがさらに理解される。より短いアルキル、アルケニル、および／またはアルキニル基は、化合物の親水性をそれほど増大させない可能性があり、したがって炭水化物反応物に対する異なる反応性と結合剤溶液への溶解性を有することになることが、本明細書では理解される。
【００４７】
本明細書で使用される「シクロアルキル」という用語は、任意選択で分岐している炭素原子の鎖であって、この鎖の少なくとも一部分が環状である鎖を含む。シクロアルキルアルキルは、シクロアルキルの部分集合であることが理解される。シクロアルキルは多環式であってもよいことが理解される。例示的なシクロアルキルには、シクロプロピル、シクロペンチル、シクロヘキシル、２−メチルシクロプロピル、シクロペンチルエタ−２−イル、およびアダマンチルなどが含まれるが、これらに限定するものではない。本明細書で使用される「シクロアルケニル」という用語は、任意選択で分岐している炭素原子の鎖を含み、少なくとも１つの二重結合を含み、この鎖の少なくとも一部分は環状である。１つまたは複数の二重結合は、シクロアルケニルの環状部分および／またはシクロアルケニルの非環状部分に存在してもよいことが理解される。シクロアルケニルアルキルおよびシクロアルキルアルケニルは、それぞれシクロアルケニルの部分集合であることが理解される。シクロアルキルは多環式であってもよいことが理解される。例示的なシクロアルケニルには、シクロペンテニル、シクロヘキシルエテン−２−イル、およびシクロヘプテニルプロペニルなどが含まれるが、これらに限定するものではない。シクロアルキルおよび／またはシクロアルケニルを形成する鎖は、Ｃ３〜Ｃ２４、Ｃ３〜Ｃ１２、Ｃ３〜Ｃ８、Ｃ３〜Ｃ６、およびＣ５〜Ｃ６を含めた限られた長さのものが有利であることが、さらに理解される。シクロアルキルおよび／またはシクロアルケニルを形成する、より短いアルキルおよび／またはアルケニル鎖はそれぞれ、化合物の親油性をそれほど増大させない可能性があり、したがって異なる挙動を有することになることが本明細書では理解される。
【００４８】
本明細書で使用される「ヘテロアルキル」という用語は、炭素および少なくとも１個のヘテロ原子の両方を含む、任意選択で分岐している原子の鎖を含む。例示的なヘテロ原子には、窒素、酸素、および硫黄が含まれる。ある変形例では、例示的なヘテロ原子は、リンおよびセレンも含む。一実施形態では、ヘテロアルキルがポリエーテルである。ヘテロシクリルおよび複素環を含む、本明細書で使用される「シクロヘテロアルキル」という用語は、炭素および少なくとも１個のヘテロ原子の両方を含む原子の鎖（例えば、ヘテロアルキルなど）を含み、かつこれは任意選択で分岐しており、この鎖の少なくとも一部分は環状である。例示的なヘテロ原子には、窒素、酸素、および硫黄が含まれる。ある変形例では、例示的なヘテロ原子がリンおよびセレンも含む。例示的なシクロヘテロアルキルには、テトラヒドロフリル、ピロリジニル、テトラヒドロピラニル、ピペリジニル、モルホリニル、ピペラジニル、ホモピペラジニル、およびキヌクリジニルなどが含まれるが、これらに限定するものではない。
【００４９】
本明細書で使用される「任意選択で置換された」という用語は、水素原子が、任意選択で置換されるラジカル上の他の官能基で置き換えられることを含む。そのような他の官能基には、例示として、アミノ、ヒドロキシル、ハロ、チオール、アルキル、ハロアルキル、ヘテロアルキル、アリール、アリールアルキル、アリールヘテロアルキル、ニトロ、スルホン酸およびこれらの誘導体、カルボン酸およびこれらの誘導体などが含まれるが、これらに限定するものではない。例示として、アミノ、ヒドロキシル、チオール、アルキル、ハロアルキル、ヘテロアルキル、アリール、アリールアルキル、アリールヘテロアルキル、および／またはスルホン酸のいずれかが、任意選択で置換される。
【００５０】
例示的な実施形態では、第一級ポリアミンが、ジアミン、トリアミン、テトラアミン、またはペンタミンである。一実施形態では、ポリアミンが、ジエチレントリアミン、１−
ピペラジンエタンアミン、またはビス（ヘキサメチレン）トリアミンから選択されたトリアミンである。別の実施形態では、ポリアミンがテトラミンであり、例えばトリエチレンテトラミンである。別の実施形態では、ポリアミンがペンタミンであり、例えばテトラエチレンペンタミンである。
【００５１】
第一級ポリアミンの一態様は、低い立体障害を有する可能性があることである。例えば、１，２−ジアミノエタン、１，４−ジアミノブタン、１，５−ジアミノペンタン、１，６−ジアミノヘキサン、１，１２−ジアミノドデカン、１，４−ジアミノシクロヘキサン、１，４−ジアミノベンゼン、ジエチレントリアミン、トリエチレンテトラミン、テトラエチレンペンタミン、１−ピペラジンエタンアミン、２−メチル−ペンタメチレンジアミン、１，３−ペンタンジアミン、およびビス（ヘキサメチレン）トリアミン、ならびに１，８−ジアミノオクタンは、本開示の範囲内で低い立体障害を有する。一実施形態は、１，６−ジアミノヘキサン（ヘキサメチレンジアミン）である。別の実施形態は、１，５−ジアミノ−２−メチルペンタン（２−メチル−ペンタメチレンジアミン）である。別の実施形態では、第一級ポリアミンがポリエーテル−ポリアミンである。別の実施形態では、ポリエーテル−ポリアミンがジアミンまたはトリアミンである。一実施形態では、ポリエーテル−ポリアミンは、Ｊｅｆｆａｍｉｎｅ  Ｔ−４０３ポリエーテルアミン（Ｈｕｎｔｓｍａｎ  Ｃｏｒｐｏｒａｔｉｏｎ）として公知である４４０の平均分子量を有する三官能性第一級アミンである。
【００５２】
一実施形態では、ポリアミンはポリマーポリアミンを含んでいてもよい。例えば、本開示の範囲内にあるポリマーポリアミンには、キトサン、ポリリシン、ポリエチレンイミン、ポリ（Ｎ−ビニル−Ｎ−メチルアミン）、ポリアミノスチレン、およびポリビニルアミンが含まれる。一実施形態では、ポリアミンはポリビニルアミンを含む。本明細書で使用されるポリビニルアミンは、ホモポリマーまたはコポリマーであり得る。
【００５３】
特定の理論に限定するものではないが、本開示の一態様は、第一級ポリアミンおよび炭水化物反応物が、メラノイジン生成物を形成するように反応するメイラード反応物である。図１は、最終的にメラノイジンを生成するメイラード反応の概略図を示す。その初期の段階で、メイラード反応は、炭水化物反応物、例えば還元糖を必要とする（炭水化物反応物は、メイラード反応条件下で還元糖を生成することが可能な物質に由来することに留意されたい）。反応には、炭水化物反応物（例えば、還元糖）とアミン反応物、即ちアミノ基を有する化合物との縮合も含まれる。言い換えれば、炭水化物反応物およびアミン反応物は、メイラード反応のためのメラノイジン反応物である。これら２種の構成成分の縮合は、Ｎ−置換グリコシルアミンを生成する。メイラード反応のより詳細な記述については、その開示が参考として本明細書に援用されるＨｏｄｇｅ，Ｊ．Ｅ．  Ｃｈｅｍｉｓｔｒｙ  ｏｆ  Ｂｒｏｗｎｉｎｇ  Ｒｅａｃｔｉｏｎｓ  ｉｎ  Ｍｏｄｅｌ  Ｓｙｓｔｅｍｓ
Ｊ．Ａｇｒｉｃ．Ｆｏｏｄ  Ｃｈｅｍ．  １９５３年、１巻、９２８〜９４３頁を参照されたい。メイラード反応に関する文献は、アミノ酸から生成されたメラノイジンに焦点を当てている。本開示は、全てのアミノ酸がポリアミンであるとは限らない点で、これら参考文献とは区別することができる。本開示の範囲内のポリアミンと見なされる一般的なアミノ酸には、アスパラギン、グルタミン、ヒスチジン、リシン、およびアルギニンが含まれる。
【００５４】
理論に拘泥するものではないが、ポリアミンと炭水化物反応物との間の共有結合反応について、さらに具体的に記述する。本明細書に記述されるように、本発明の反応の経路は、以下の理由により、従来技術で教示されるものとは明らかに異なる：（１）本発明の反応は、塩基性ｐＨで完全に起き得、（２）ポリアミンは、炭水化物反応物に対するその反応性が二官能性であり、（３）ポリアミンは、その２官能性反応性または別の認識されていない現象を通じて、反応の範囲内でより低い活性化エネルギーを示し、反応速度の予期
せぬ増加および／または反応が進行する温度の低下をもたらす。
【００５５】
ポリアミンおよび炭水化物反応物からのメラノイジンの形成における第１のステップは、炭水化物反応物とポリアミンとの縮合である。証拠は、本明細書に記述される条件が、この反応を終了まで推進させるのに特に適していることを示す。まず、結合剤溶液のアルカリ度が縮合を推進させると考えられる。例えば、糖およびアミンは、用いられるアミンの塩基強度または溶液のｐＨに比例して水溶液中で褐色に変化することが示されている。Ｎ−置換グリコシルアミンは、かなりの程度まで水溶液中で解離していないままであると考えられる。したがって、解離していない分子が受ける不可逆的変形を、考慮しなければならない。縮合反応は可逆的であることが公知であるが、本発明者らは、並行して行われる結合剤溶液の脱水により、ルシャトリエの原理に従って、この反応が終了までさらに推進され得ることを発見した。したがって、最初に、未硬化結合剤組成物の主構成成分は、第一級ポリアミンのＮ−グリコシル誘導体であることが立証された。
【００５６】
再び図１を参照すると、結合剤反応物からメラノイジン生成物への変換における第２のステップは、いわゆるアマドリ転位である。代表的なアマドリ転位の概略図を図２に示す。図２を参照すると、第一級ポリアミンのＮ−グリコシル誘導体は、シッフ塩基の陽イオンと平衡状態にある。この平衡はＮ−グリコシルアミンを好むが、シッフ塩基の陽イオンからエノールまたはケト形へのさらなる転位が自発的に進行することが公知である。この自発的な反応は、脱水サンプルにおいて速度が増大したので、脱水によってさらに促進されることが発見された。本開示の一態様は、化合物がシッフ塩基の陽イオンの形態である間に獲得される正電荷を安定させることによって、第一級ポリアミンの構造がこの転位を特に加速させることである。この安定化効果は、第一級ポリアミンを使用することの強化された効果は以前に開示されていないので、従来技術または文献で論じられていないと考えられる。したがって本開示の一態様は、第一級ポリアミンが、アマドリ転位中にシッフ塩基の陽イオンに安定性をもたらすタイプのものであるということである。別の態様では、第一級ポリアミンは、実質的に乾燥状態にある間、アマドリ転位中にシッフ塩基の陽イオンに安定性をもたらすタイプのものである。
【００５７】
本開示の別の態様は、炭水化物の構造がアマドリ転位の動態にも影響を及ぼすと考えられることである。具体的には、結晶質Ｎ−置換グリコシルアミンのＣ−２ヒドロキシルが置換されていない場合、化合物は、貯蔵中にアマドリ転位生成物へとゆっくり変形したことが公知である。しかしＣ−２ヒドロキシルが置換された場合、転位は実質的に阻害された。したがって本開示の一態様は、本開示の炭水化物がＣ−２ヒドロキシルで置換されていないことである。本開示の一態様は、未硬化結合剤組成物が、Ｎ−グリコシルアミン、１−アミノ−１−デオキシ−２−ケトースであってそれらのエノールおよびケト形態であるものの混合物を含むことである。再び図１を参照すると、Ｎ−グリコシルアミン、１−アミノ−１−デオキシ−２−ケトースであってそれらのエノールおよびケト形態であるものの混合物が形成された後、この混合物は、未反応第一級ポリアミンおよび炭水化物の両方を無視できない濃度で含む。そこから、メラノイジンとして広く記述することができるものをもたらすいくつかの反応が起き得る。炭水化物反応物およびポリマーポリアミンの両方の独自性と反応条件（ｐＨ、温度、酸素レベル、湿度、および添加剤の存在）に応じて、図１に図示される反応経路の１つまたは複数が好まれ得る。さらに、所与のメラノイジン生成物に関して好ましい反応経路は、図１に具体的に示されるもののいずれかとして分類可能でなくともよい。
【００５８】
例示的な実施形態では、炭水化物反応物と第一級ポリアミンとの重量比が、約１：１から約３０：１の範囲にある。別の実施形態では、炭水化物反応物と第一級ポリアミンとの重量比が約２：１から約１０：１の範囲にある。さらに別の実施形態では、炭水化物反応物と第一級ポリアミンとの重量比が約３：１から約６：１の範囲にある。一態様によれば
、硬化速度は、炭水化物反応物と第一級ポリアミンとの重量比の関数である。この関数によれば、比が低下するにつれて硬化速度は増大したことが立証され、したがって硬化時間は短くなった。したがって、本開示の一態様は、他のパラメーターが等しく維持されるならば、硬化時間が炭水化物反応物とポリアミンとの重量比に直接関係するということである。別の態様では、結合剤硬化時間は、炭水化物反応物と第一級ポリアミンとの重量比が約６：１に等しい場合、同等のフェノールホルムアルデヒド結合剤組成物の硬化時間まで短縮される。したがって、一実施形態では、本開示による結合剤は、炭水化物反応物と第一級ポリアミンとの重量比が約２：１から約６：１の範囲にある場合、同等のフェノールホルムアルデヒド結合剤系を超える硬化速度を有する。
【００５９】
本明細書に記述される反応の別の態様は、最初に、上述の水性反応物溶液（脱水され、結合剤として使用されてもよい）がアルカリ性ｐＨを有する。本開示の一態様は、アルカリ性結合剤溶液が、酸性溶液よりも金属に対する腐食性が低いことである。したがって、産業に対する実質的な障壁を克服する本開示の１つの特徴は、本明細書に記述される結合剤が、アルカリ性結合剤組成物に起因して、本発明の結合剤を含む材料を生成するのに使用されてもよい製造設備に対して低い腐食性を有することである。他の最近記述された炭水化物結合剤系（例えば、米国出願公開第２００７／００２７２８３号）よりも優れた本開示の１つの際立った特徴は、反応が、酸性経路を通じて必ずしも進行するとは限らないということである。むしろ、本開示の一態様は、未硬化結合剤が、硬化結合剤の形成をもたらす化学反応の過程全体を通して、アルカリ性ｐＨを有することができることである。したがって未硬化結合剤は、その使用および貯蔵の間中、腐食の危険性をもたらさない。例示的な実施形態では、硬化結合剤の水性抽出物は、約５から約９の範囲のｐＨを有する。さらに、ポリマー生成物の水性抽出物は、本質的に無色である。
【００６０】
例示的な実施形態では、ポリマー結合剤で結合された物体集合体を作製する方法は、ポリマー結合剤を生成するための反応物および溶媒を含有する溶液を調製するステップであって、この反応物が炭水化物反応物およびポリアミンを含んでいるステップと；この溶液を、物体集合体上に配置するステップと；溶媒を揮発させて、未硬化生成物を形成するステップと、この未硬化生成物を、炭水化物反応物およびポリアミンを重合させてポリマー結合剤を形成させる条件に供するステップとを含む。
【００６１】
例示的な実施形態では、物体集合体は、絶縁繊維を含む。一実施形態では、絶縁繊維および結合剤を含む繊維絶縁製品について記述される。本明細書で使用される「絶縁繊維」という用語は、高温に耐えるのに適した耐熱性繊維を示す。そのような繊維の例には、鉱物線維（ガラス繊維、スラグウールファイバー、およびロックウールファイバー）、アラミド繊維、セラミック繊維、金属繊維、炭素繊維、ポリイミド繊維、あるポリエステル繊維、およびレーヨン繊維が含まれるが、これらに限定するものではない。例示的に、そのような繊維は、約１２０℃よりも高い温度に曝されることによる影響を実質的に受けない。一実施形態では、絶縁繊維がガラス繊維である。さらに別の実施形態では、鉱物線維は、約７０重量％から約９９重量％の範囲で存在する。
【００６２】
例示的な実施形態では、物体集合体はセルロース繊維を含む。例えばセルロース繊維は、木屑、おが屑、木材パルプ、または砕木であってもよい。さらに別の実施形態では、セルロース繊維は、黄麻、亜麻、麻、および藁などの他の天然繊維であってもよい。本明細書に開示される結合剤は、参考としてその全体が本明細書に援用される公開ＰＣＴ出願ＷＯ２００８／０８９８４７に記載された結合剤の代わりに使用してもよい。一実施形態では、木質パーティクルおよび結合剤を含む複合木質ボードが開示される。別の実施形態では、複合木質ボードがホルムアルデヒドフリーである。一実施形態では、複合木質ボードは、６ｍｍ超１３ｍｍまでの呼び厚さ範囲を有し、少なくとも約１０５０Ｎ／ｍｍ２の弾性率（ＭＯＥ）、少なくとも約７Ｎ／ｍｍ２の曲げ強度（ＭＯＲ）、および少なくとも０
．２０Ｎ／ｍｍ２の内部結合強度（ＩＢ）を有する。別の実施形態では、複合木質ボードは６ｍｍ超１３ｍｍまでの呼び厚さ範囲を有し、少なくとも約１２．５Ｎ／ｍｍ２の曲げ強度（ＭＯＲ）および少なくとも０．２８Ｎ／ｍｍ２の内部結合強度（ＩＢ）を有する。別の実施形態では、複合木質ボードは６ｍｍ超１３ｍｍまでの呼び厚さ範囲を有し、少なくとも約１８００Ｎ／ｍｍ２の弾性率（ＭＯＥ）、少なくとも約１３Ｎ／ｍｍ２の曲げ強度（ＭＯＲ）、および少なくとも０．４０Ｎ／ｍｍ２の内部結合強度（ＩＢ）を有する。別の実施形態では、複合木質ボードは、少なくとも約１８００Ｎ／ｍｍ２の弾性率（ＭＯＥ）を有する。別の実施形態では、複合木質ボードは少なくとも約２５００Ｎ／ｍｍ２の弾性率（ＭＯＥ）を有する。別の実施形態では、複合木質ボードは少なくとも約１４Ｎ／ｍｍ２の曲げ強度（ＭＯＲ）を有する。さらに別の実施形態では、複合木質ボードは少なくとも約１８Ｎ／ｍｍ２の曲げ強度（ＭＯＲ）を有する。一実施形態では、複合木質ボードは少なくとも０．２８Ｎ／ｍｍ２の内部結合強度（ＩＢ）を有する。さらに別の実施形態では、複合木質ボードは少なくとも０．４Ｎ／ｍｍ２の内部結合強度（ＩＢ）を有する。さらに別の実施形態では、複合木質ボードは、２０℃の水中で２４時間後に厚さの変化を測定した場合、約１２％以下で膨潤する。別の実施形態では、複合木質ボードは、２０℃の水中で２４時間後に、約４０％以下の吸水率を有する。
【００６３】
例示的な実施形態では、複合木質ボードは木質パーティクルボード、配向性ストランドボード、または中密度ファイバーボードである。一実施形態では、結合剤は、複合木質ボードの約８重量％から約１８重量％（乾燥木質パーティクルの重量に対する乾燥樹脂の重量）を構成する。別の実施形態では、複合木質ボードはワックスをさらに含む。さらに別の実施形態では、複合木質ボードは、この複合木質ボードの約０．１重量％から約２重量％のワックスを含む。例示的な実施形態では、ポリマー結合剤で結合された物体集合体を作製する方法は、ある量の炭水化物反応物とある量の第一級ポリアミンとを、重量比が約２：１から約１０：１の範囲になるように添加することによって溶液を調製するステップを、さらに含んでもよい。一実施形態では、溶液を調製するステップは、炭水化物反応物およびポリアミンを水溶液に添加するステップを含む。別の実施形態では、溶液を調製するステップは、溶液のｐＨを約８から約１２の範囲内に調節するステップを含む。さらに別の実施形態では、ポリマー結合剤で結合された物体集合体を作製する方法は、未硬化生成物を、貯蔵に適した包装材料に包装するステップをさらに含んでもよい。
【００６４】
例示的な実施形態では、本開示は、物体集合体および結合剤を含む組成物に関し、この結合剤は、炭水化物反応物とポリアミンとの反応のポリマー生成物を含んでおり、ポリマー生成物は、実質的に水不溶性である。一実施形態では、物体集合体は、鉱物線維、アラミド繊維、セラミック繊維、金属繊維、炭素繊維、ポリイミド繊維、ポリエステル繊維、レーヨン繊維、ガラス繊維、セルロース繊維、または他の微粒子を含む。例えばセルロース繊維は、木屑、おが屑、木材パルプ、および／または砕木を含んでいてもよい。一実施形態では、物体集合体は、砂または他の無機粒状物を含む。一実施形態では、物体集合体は、石炭微粒子である。一実施形態では、炭水化物反応物は、デキストロース、キシロース、フルクトース、ジヒドロキシアセトン、およびこれらの混合物からなる群から選択される。一実施形態では、ポリアミンは、上述のポリアミンのいずれかから選択される。別の実施形態では、ポリアミンは、ジアミン、トリアミン、テトラミン、およびペンタミンからなる群から選択される。一実施形態では、ポリアミンは、Ｈ２Ｎ−Ｑ−ＮＨ２（式中、Ｑはアルキル、シクロアルキル、ヘテロアルキル、またはシクロヘテロアルキルであり、上記アルキル、シクロアルキル、ヘテロアルキル、シクロヘテロアルキルはそれぞれ、任意選択で置換されている）である。別の実施形態では、組成物はさらに、ケイ素含有化合物を含む。一実施形態では、ケイ素含有化合物は、官能化シリルエーテルまたは官能化アルキルシリルエーテルであり、例えばアミノ官能化アルキルシリルエーテルなどである。例えば一実施形態では、ケイ素含有化合物は、γ−アミノプロピルトリエトキシシラン、γ−グリシドキシプロピルトリメトキシシラン、またはアミノエチルアミノプロピルト
リメトキシシラン、またはこれらの混合物であってもよい。別の実施形態では、ケイ素含有化合物は、アミノ官能性オリゴマーシロキサンであってもよい。別の実施形態では、組成物は、制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤を含む。
【００６５】
別の例示的な実施形態では、結合剤は、繊維集合体上に配置され、実質的に脱水され、包装され、次いで貯蔵されるかまたは別の関係者に販売されてもよい。さらなる製造プロセスでの使用のために別の関係者に販売された未硬化生成物を、「出荷用未硬化（物）」と呼んでもよい。さらなる製造プロセスでの使用のために貯蔵された未硬化生成物は、「プラント用未硬化（物）」と呼んでもよい。このタイプの生成物を販売するかまたは貯蔵する際、適切な容器またはバッグに包装される。
【００６６】
例示的な実施形態では、包装された未硬化繊維生成物は、未硬化結合剤組成物と繊維集合体とを含み、（ｉ）未硬化結合剤組成物は、繊維集合体に接触し、この繊維集合体を強固に固め、（ｉｉ）繊維集合体に接触している未硬化結合剤組成物は、適切な包装材料に包装されている。一実施形態では、未硬化結合剤組成物中の湿分の量は、生成物の全重量に対して約１重量％から約１５重量％の範囲にあってもよい。さらに別の実施形態では、適切な包装材料は、未硬化結合剤組成物中の湿分の量を、周囲温度および周囲圧力で１週間にわたり当初の湿分レベルの約２０％以内に維持することが可能であってもよい。一実施形態では、包装された未硬化繊維生成物は、適切な包装材料の重量を考慮することなく、包装された未硬化繊維生成物の重量に対して約３重量％から約３０重量％の未硬化結合剤組成物を含む。一実施形態では、包装された未硬化繊維生成物は、適切な包装材料の重量を考慮せずに、包装された未硬化繊維絶縁生成物の重量に対して約６０から約９７重量％の繊維を含む。
【００６７】
本開示の一態様は、本明細書に記述される結合剤が、出荷用未硬化物への利用およびプラント用未硬化物への利用において予想外に有用であることである。具体的には、出荷用未硬化生成物およびプラント用未硬化生成物は、後に別の場所で硬化が起き得るように、未硬化結合剤と提供される。出荷用未硬化物の場合、硬化温度および時間は、顧客にとって非常に重要な生成物の性質である。具体的には、硬化温度は、顧客の既存設備を使用して生成物を硬化させることができるように、十分低くなくてはならない。さらに、硬化時間は、生成物を硬化させるためのサイクル時間が短い状態のままであるように、十分に短くなければならない。この産業では、製造設備および許容されるサイクル時間は、フェノールホルムアルデヒド型樹脂を含む未硬化生成物に合わせて確立されてきた。したがって、十分低い硬化温度は、同等のフェノールホルムアルデヒド型生成物を硬化させるのに適した硬化温度である。同様に、十分短いサイクル時間は、同等のフェノールホルムアルデヒド型生成物を硬化するためのいつもの手順であるサイクル時間である。当業者なら、特定の用途は劇的に異なるパラメーターを有する可能性があるので、硬化時間も硬化温度も明確な量として記述できないことが理解されよう。しかし、モデルシステムの硬化時間および硬化温度は、様々な用途における結合剤性能の信頼性ある予測を行うことができるように、根底にある化学硬化反応の動態に関して十分代表的な情報を提供することが、十分に理解される。
【００６８】
例示的な実施形態では、結合剤の硬化時間および硬化温度は、同等のフェノールホルムアルデヒド結合剤組成物以下である。一実施形態では、結合剤の硬化時間は、同等のフェノールホルムアルデヒド結合剤組成物の硬化時間未満である。別の実施形態では、結合剤の硬化温度は、同等のフェノールホルムアルデヒド結合剤組成物の硬化温度未満である。本明細書で使用される、同等のフェノールホルムアルデヒド結合剤組成物は、参考としてその全体が本明細書に援用される米国特許第６，６３８，８８２号に記載されているもの
と同様である。
【００６９】
以下に論じるように、様々な添加剤を、結合剤組成物に組み入れることができる。これらの添加剤は、本発明の結合剤に、追加の所望の特徴を与える。例えば、結合剤はケイ素含有カップリング剤を含んでいてもよい。多くのケイ素含有カップリング剤は、Ｄｏｗ−Ｃｏｒｎｉｎｇ  Ｃｏｒｐｏｒａｔｉｏｎ、Ｅｖｏｎｉｋ  Ｉｎｄｕｓｔｒｉｅｓ、およびＭｏｍｅｎｔｉｖｅ  Ｐｅｒｆｏｒｍａｎｃｅ  Ｍａｔｅｒｉａｌｓから市販されている。例示的には、ケイ素含有カップリング剤には、シリルエーテルおよびアルキルシリルエーテルなどの化合物であって、そのそれぞれがハロゲン、アルコキシ、およびアミノなどで任意選択で置換されていてもよい化合物が含まれる。一変形例では、ケイ素含有化合物は、γ−アミノプロピルトリエトキシシラン（ＳＩＬＱＵＥＳＴ  Ａ−１１０１；Ｍｏｍｅｎｔｉｖｅ  Ｐｅｒｆｏｒｍａｎｃｅ  Ｍａｔｅｒｉａｌｓ、Ｃｏｒｐｏｒａｔｅ  Ｈｅａｄｑｕａｒｔｅｒｓ：２２  Ｃｏｒｐｏｒａｔｅ  Ｗｏｏｄｓ  Ｂｏｕｌｅｖａｒｄ、Ａｌｂａｎｙ、ＮＹ  １２２１１  ＵＳＡ）などのアミノ置換シランである。別の変形例では、ケイ素含有化合物は、アミノ置換シラン、例えばアミノエチルアミノプロピルトリメトキシシラン（Ｄｏｗ  Ｚ−６０２０；Ｄｏｗ  Ｃｈｅｍｉｃａｌ、Ｍｉｄｌａｎｄ、ＭＩ；ＵＳＡ）である。別の変形例では、ケイ素含有化合物は、γ−グリシドキシプロピルトリメトキシシラン  （ＳＩＬＱＵＥＳＴ  Ａ−１８７；Ｍｏｍｅｎｔｉｖｅ）である。さらに別の変形例では、ケイ素含有化合物は、アミノ官能性オリゴマーシロキサン（ＨＹＤＲＯＳＩＬ  ２６２７、Ｅｖｏｎｉｋ  Ｉｎｄｕｓｔｒｉｅｓ、３７９  Ｉｎｔｅｒｐａｃｅ  Ｐｋｗｙ、Ｐａｒｓｉｐｐａｎｙ、ＮＪ  ０７０５４）である。
【００７０】
ケイ素含有カップリング剤は、溶解した結合剤固形分に対して約０．１重量パーセントから約１重量パーセント（即ち、水溶液に添加された固形分の重量に対して約０．０５％から約３％）の範囲で結合剤中に、典型的には存在する。一適用例では、これらケイ素含有化合物の１種または複数種を、水性結合剤溶液に添加することができる。次いで結合剤を、結合させる材料に付着させる。その後、結合剤を、所望される場合、硬化させてもよい。これらのシリコーン含有化合物は、結合剤が配置される物体（ガラス繊維など）にこの結合剤が接着する能力を高める。結合剤が物体に接着する能力を高めることにより、例えば、組み合わされていないまたは緩く組み合わされた（１種または複数種の）物質において凝集を生成するかまたは促進させる能力が改善される。
【００７１】
別の例示的な実施形態では、本発明の結合剤は、１種または複数種の腐食防止剤を含んでいてもよい。これらの腐食防止剤は、酸によってもたらされる化学分解により引き起こされた、金属などの物質の侵食または磨耗を防止または阻害する。腐食防止剤が本発明の結合剤に含まれる場合、結合剤の腐食性は、この防止剤が存在しない結合剤の腐食性と比較して低下する。一実施形態では、これらの腐食防止剤は、本明細書に記述される鉱物線維含有組成物の腐食性を低下させるのに利用することができる。例示的に、腐食防止剤には、下記の物質、即ち制塵油、またはリン酸一アンモニウム、メタケイ酸ナトリウム五水和物、メラミン、シュウ酸スズ（ＩＩ）、および／またはメチル水素シリコーン流体エマルジョンの、１種または複数種が含まれる。本発明の結合剤に含まれる場合、腐食防止剤は、典型的には、溶解した結合剤固形分に対して約０．５重量パーセントから約２重量パーセントの範囲で結合剤中に存在する。本開示の一態様は、腐食防止添加剤の必要性が、結合剤溶液のアルカリ性および実質的に脱水された未硬化結合剤によって大幅に低減されることである。一実施形態では、結合剤は腐食防止剤を含まず、結合剤溶液の腐食性は許容される範囲内にある。
【００７２】
例示的な実施形態では、結合剤はさらに、非水性加湿剤を含んでいてもよい。非水性加湿剤は、１種または複数種のポリエーテルを含んでいてもよい。例えば、非水性加湿剤は、直鎖および／または分岐鎖アルキル基およびアルカリール基を有するエチレンオキシド
またはプロピレンオキシド縮合物を含んでいてもよい。一実施形態では、非水性加湿剤には、ポリエチレングリコール、ポリプロピレングリコールエーテル、チオエーテル、ポリオキシアルキレングリコール（例えば、Ｊｅｆｆｏｘ  ＴＰ４００（登録商標））、ジプロピレングリコール、および／またはポリプロピレングリコール（例えば、Ｐｌｕｒｉｏｌ  Ｐ４２５（登録商標）またはＰｌｕｒｉｏｌ  ２０００（登録商標））が含まれる。一実施形態では、非水性加湿剤は、ポリオキシアルキレングリコールまたはポリプロピレングリコールを含む。別の実施形態では、非水性加湿剤は、ポリヒドロキシ化合物をベースにした化合物（例えば、部分的にまたは完全にエステル化されたポリヒドロキシ化合物）を含む。別の実施形態では、非水性加湿剤は、グリセリン、プロピレングリコール、エチレングリコール、グリセリンアセテート、ソルビトール、キシリトール、またはマルチトールをベースにしたポリヒドロキシを含む。
【００７３】
別の実施形態では、非水性加湿剤は、テトラヒドロフラン、カプロラクトン、および／または、約７から約１８個の炭素原子を含有するアルキル基を有しかつ約４から約２４０個のエチレンオキシ単位を有するアルキルフェノキシポリ（エチレンオキシ）エタノールをベースにした、多数のヒドロキシル基を有する他の化合物を含む。例えば、非水性加湿剤は、ヘプチルフェノキシポリ（エチレンオキシ）エタノールおよび／またはノニルフェノキシポリ（エチレンオキシ）エタノールを含んでいてもよい。別の実施形態では、非水性加湿剤は、ソルビタン、ソルビド、マンニタン、および／またはマンニドなどのヘキシトールのポリオキシアルキレン誘導体を含む。さらに別の実施形態では、非水性加湿剤は、モノラウリン酸ソルビタン、モノパルミチン酸ソルビタン、モノステアリン酸ソルビタン、トリステアリン酸ソルビタン、モノオレイン酸ソルビタン、および／またはトリオレイン酸ソルビタンのポリオキシアルキレン誘導体などの、部分長鎖脂肪酸エステルを含んでいてもよい。
【００７４】
例示的な実施形態では、非水性加湿剤は、エチレンオキシドと疎水性塩基との縮合物を含み、この塩基は、プロピレンオキシドとプロピレングリコールとを縮合させることによって形成されるものである。一実施形態では、非水性加湿剤は、エチレンオキシドと高級アルキルメルカプタン（例えば、ノニル、ドデシル、テトラデシルメルカプタン、または、約６から約１５個の炭素原子をアルキル基内に有するアルキルチオフェノール）とを縮合させることによって調製された硫黄含有縮合物などの硫黄含有縮合物を含む。別の実施形態では、非水性加湿剤は、ラウリン酸、ミリスチン酸、パルミチン酸、またはオレイン酸などの、長鎖カルボン酸のエチレンオキシド誘導体を含む。さらに別の実施形態では、非水性加湿剤は、オクチル、デシル、ラウリル、またはセチルアルコールなどの長鎖アルコールのエチレンオキシド誘導体を含む。別の実施形態では、非水性加湿剤は、エチレンオキシド／テトラヒドロフランコポリマーまたはエチレンオキシド／プロピレンオキシドコポリマーを含む。
【００７５】
下記の実施例は、特定の実施形態についてさらに詳細に示す。これらの実施例は、例示的な目的でのみ提供され、本発明または本発明の概念を、任意の特定の物理構成にいかなる方法によっても限定するもではないと解釈すべきである。
【実施例】
【００７６】
（実施例１）
デキストロース５０ｇ（０．２７８ｍｏｌ）、ヘキサメチレンジアミン５０ｇ（０．４３１ｍｏｌ）を脱イオン水５６６．６ｇに溶解させた溶液（１５％固形分溶液、ｐＨ１１．９）を、溶液の沸点まで加熱した。茶色がかった水不溶性ポリマーが、反応容器内の沈殿物として観察された。
【００７７】
（実施例２）
デキストロース５０ｇ（０．２７８ｍｏｌ）、ヘキサメチレンジアミン５０ｇ（０．４３１ｍｏｌ）を脱イオン水５６６．６ｇに溶解させた上記溶液（１５％固形分溶液、ｐＨ１１．９）から、結合剤溶液２ｇを、モイスチャーバランス内に配置したフィルターパッドに付着させ、１２０℃で１５分間加熱した。茶色がかった水不溶性ポリマーが、フィルターパッド上に形成された。脱イオン水１００ｇを使用した、硬化したフィルターパッドの抽出物は、本質的に無色であり、ｐＨ６．８を有する。
【００７８】
（実施例３）
デキストロース８５ｇ（０．４７２ｍｏｌ）、ヘキサメチレンジアミン１５ｇ（０．１２９ｍｏｌ）を脱イオン水５６６．６ｇに溶解させた溶液（１５％固形分溶液、ｐＨ１０．８）を調製した。結合剤溶液２ｇを、モイスチャーバランス（Ｍｏｉｓｔｕｒｅ  Ｂａｌａｎｃｅ）内に配置したフィルターパッドに付着させ、１４０℃で１５分間加熱した。茶色がかった水不溶性ポリマーが、フィルターパッド上に形成された。脱イオン水１００ｇを使用した、硬化したフィルターパッドの抽出物は、本質的に無色であり、ｐＨ６．８を有する。
【００７９】
（実施例４）
デキストロース９５ｇ（０．５２８ｍｏｌ）、ヘキサメチレンジアミン５ｇ（０．０４３ｍｏｌ）を脱イオン水５６６．６ｇに溶解させた溶液（１５％固形分溶液）を調製した。結合剤溶液２ｇを、モイスチャーバランス内に配置したフィルターパッドに付着させ、１８０℃で１５分間加熱した。茶色がかった水不溶性ポリマーが、フィルターパッド上に形成された。脱イオン水１００ｇを使用した、硬化したフィルターパッドの抽出物は、本質的に無色であり、ｐＨ６．８を有する。
【００８０】
（比較例１）
デキストロース１８０ｇ（１ｍｏｌ）を脱イオン水１０２０ｇに溶解させた溶液（１５％固形分溶液）を調製した。結合剤溶液２ｇを、モイスチャーバランス内に配置したフィルターパッドに付着させ、１８０℃で１５分間加熱した。水不溶性ポリマーは、フィルターパッド上に形成されなかった。得られた熱処理済み結合剤は、本質的に完全に水溶性であった。
【００８１】
硬化速度および硬化時間：重量が４４ｇである正方形のガラス繊維マット（１３”×１３”）（３４．５ｇ／ｆｔ２に相当する）に、１５％固形分を含有する結合剤を含浸させた。過剰な結合剤を真空吸引によって除去し、湿ったマットを炉（再循環）内で、９０°Ｆで少なくとも１２時間乾燥する。
【００８２】
乾燥したマットを、同じ寸法の４つの正方形に切断する。正方形を、互いの上に積み重ね、レコーダーに接続された少なくとも１つの熱電対（即ち、オーブンモル（ｏｖｅｎ  ｍｏｌｅ））を、第２および第３の層の間の積層体の中央に配置する。
【００８３】
温度制御プラテンを備えた成型プレスを、４００°Ｆ（２０４℃）に加熱する。準備された熱電対を備えたサンプルをプラテンの中央に配置し、５／８”の厚さに所定時間（即ち、３．５分、４．０分、５．０分、６．０分、１５分）プレスする。
【００８４】
各成型サンプルについて、表面の均一性、水ホールドアップ性、および抽出物の試験をすることにより、硬化度に関して評価を行った。サンプルは、「こぶ」が全くない状態で表面が滑らかになり、サンプルを水に浸漬したときにサンプルが著しく弱まることがなく、サンプルを水に浸漬したときに抽出物の著しい着色が形成されない場合に、サンプルが硬化したと見なした。サンプルの中心の温度プロファイルを、成型サイクル中に測定し、図３に示す。
【００８５】
（比較例２）
フェノールホルムアルデヒド結合剤。
乾燥固形分をベースにした組成：
−  硫酸アンモニウム  ２．４１部
−  アンモニア  １．０８部
−  シランＡ１１０１  ０．２１部
−  ９６．３％フェノールホルムアルデヒド樹脂：Ｕｒｅａ  Ｐｒｅｍｉｘ（７０：３０）
比較例２を、図３では結合剤１と呼ぶ。
【００８６】
（比較例３）
炭水化物−無機酸結合剤。
乾燥固形分をベースにした組成：
−  デキストロース  ８１．５９部
−  硫酸アンモニウム  １７．０９部
−  アンモニア  １部
−  シランＡ１１０１  ０．３部
比較例３を、図３では結合剤２と呼ぶ。
【００８７】
（実施例５）
乾燥固形分をベースにした組成：
−  デキストロースおよびアンモニア溶液（２ｍｏｌ／リットルのデキストロースおよび２ｍｏｌ／リットルのアンモニアを含有する水溶液）８０．９４部
−  ヘキサメチレンジアミン  １９．０６部
実施例５を、図３では結合剤４と呼ぶ。
【００８８】
本開示の範囲内にある結合剤の完全な硬化を実現するのに必要な時間は、多様な化学的性質を有する３つの比較例の結合剤系の場合よりも短いことが決定された。このモデル系は、他の変数が一定に保たれることを前提に、硬化時間が結合剤系の化学的性質に依存することを示す。本開示の範囲内にある例示的な結合剤組成物の化学的性質は、これらの他の例示的な系に比べて改善された硬化時間を実現する。結果を以下に示す。
【００８９】
【表１】
2020121560.tif 000002
次に図３を参照すると、結合剤１、２、および４のそれぞれに特徴的な温度プロファイルが示されている。温度プロファイルは各結合剤ごとに特徴的であることがわかった。硬化速度および硬化時間が硬化温度プロファイルの特徴でないことは、立証されなかった。しかし硬化温度プロファイルは、硬化速度および硬化時間を理解し予測するのを助ける。具体的には、比較例３は最長の硬化時間を必要とし、同様に硬化温度プロファイルは、漸近的に最大限にするのに最も長い時間を必要とした。同様に、実施例５は、漸近的に最大限にするのに最も短い時間を必要とし、最短の硬化時間を実証した。
【００９０】
炭水化物反応物：ポリアミンの比が硬化サイクル時間に及ぼす影響。ウェットレイドマット（ＷＬＭ）を、デキストロース一水和物（ＤＭＨ）とヘキサメチレンジアミン（ＨＭＤＡ）を様々な比で用いて作製した。試験をした重量比には、それぞれ７５／２５、８５／１５、および９２／８が含まれる。
【００９１】
１５％デキストロース−ＨＭＤＡ結合剤を、５つのＷＬＭに付着させた。下記の結合剤組成物を調製した。
【００９２】
【表２】
2020121560.tif 000003
マットを、厚さ３／８”の１３”×１３”の小片に調製する。マットの成型に使用したプレスを４００°Ｆに設定する。サンプルが成型されると、その厚さは約５／８”である。温度プロファイルを、１５分間隔で最初に決定した。次のサンプルを４分間プレスした。これは、同等のフェノールホルムアルデヒド結合剤組成物を硬化するのに要する時間である（結果は図示せず）。各組成物を硬化するのに必要な最短時間が決定されるまで、実験を、様々な硬化時間で繰り返した。各結合剤が硬化するまでの範囲を、重量に基づいて決定した。下記の結果が決定された。
【００９３】
【表３】
2020121560.tif 000004
上述のように、同等のフェノールホルムアルデヒドをベースにした生成物（例えば、比較例２）は、４分のサイクル時間で硬化する。さらに、同等の炭水化物をベースにした結合剤（例えば、比較例３）は、５分のサイクル時間で硬化する。これらの結果は、炭水化物反応物と第一級ポリアミンとが８５／１５以下である本開示の範囲内にある結合剤が、フェノールホルムアルデヒドをベースにした生成物と同等のまたはそれよりも速い速度で硬化することを示す。さらなる実験は、より低い温度で等しい硬化時間を実現するために、より短い硬化時間を有する生成物において硬化温度を下げることができることを示した。得られた結果は、アレニウスの式に基づいた本発明者らの予測に基本的には一致した。
【００９４】
詳述されるそれら実施例に加え、下記の実施例を、炭水化物反応物およびポリアミンが広範な代替例を含んでもよいことを確実にするために行った。
【００９５】
【表４】
2020121560.tif 000005
他のデキストロース−ポリアミンの実施例：
（実施例１６）
脱イオン水５６．０８ｇ、デキストロース一水和物７．１５ｇ、および１，１２−ジアミノドデカン３．５ｇの懸濁液を、１１Ｎ  ＨＣｌでｐＨ１．０に酸性化し、撹拌しながら７０℃に加熱した結果、無色透明の溶液が得られた。溶液は、熱硬化性の水不溶性ポリマーを１６０℃で形成する（試験条件：結合剤溶液２ｇを、モイスチャーバランス内に配置したフィルターパッドに付着させる。フィルターパッドを１６０℃で１５分間加熱する）。脱イオン水１００ｇによる硬化したフィルターパッドの抽出物は、本質的に無色である。
【００９６】
（実施例１７）
デキストロース一水和物８．２５ｇおよび１，５−ジアミノ−２−メチルペンタン（Ｄｙｔｅｋ  Ａ、Ｉｎｖｉｓｔａ）２．５０ｇを脱イオン水５６．０８ｇに溶解させた溶液は、熱硬化性の水不溶性ポリマーを１６０℃で形成する（試験条件：結合剤溶液２ｇを、モイスチャーバランス内に配置したフィルターパッドに付着させる。フィルターパッドを１６０℃で１５分間加熱する）。脱イオン水１００ｇによる硬化したフィルターパッドの抽出物は、本質的に無色である。
【００９７】
（実施例１８）
デキストロース一水和物８．０３ｇおよびＮ−（３−アミノプロピル）−１，３−プロパンジアミン２．７０ｇを脱イオン水５６．０８ｇに溶解させた溶液は、熱硬化性の水不溶性ポリマーを２００℃で形成する（試験条件：結合剤溶液２ｇを、モイスチャーバランス内に配置したフィルターパッドに付着させる。フィルターパッドを２００℃で１５分間加熱する）。脱イオン水１００ｇによる硬化したフィルターパッドの抽出物は、微かに黄色がかった色を有する。
【００９８】
（実施例１９）
デキストロース１．０ｇ（５．５５ｍｍｏｌ）、Ｊｅｆｆａｍｉｎｅ  Ｔ−４０３ポリエーテルアミン１．０ｇ（約２．２７ｍｍｏｌ）を脱イオン水８．５ｇに溶解させた溶液（１９％固形分溶液）を調製した。結合剤溶液２ｇを、モイスチャーバランス内に配置したフィルターパッドに付着させ、１８０℃で５分間加熱した。茶色がかった水不溶性ポリマーが、フィルターパッド上に形成された。脱イオン水１００ｇを使用して硬化したフィルターパッドの抽出物は、本質的に無色であり、ｐＨ７．１を有する。
【００９９】
Ｊｅｆｆａｍｉｎｅ  Ｔ−４０３ポリエーテルアミンは、４４０の平均分子量を有する三官能性第一級アミンである。そのアミン基は、脂肪族ポリエーテル鎖の端部の第二級炭素原子上に位置する。その構造は、下記の通り表すことができ、ｘ、ｙ、およびｚの合計は６である。
【０１００】
【化１】
2020121560.tif 000006
ガス熱分解で結合剤サンプルを分析するための手順。表面に結合剤を有する硬化生成物約１０ｇを試験管に入れ、次いで試験管を１０００°Ｆに２．５分間加熱し、そのときにヘッドスペースをサンプリングし、ガスクロマトグラフィー／質量分析法（ＧＣ／ＭＳ）により下記の条件下で分析する：炉、５０℃で１分間−１０℃／分で３００℃にし１０分間；入口、２８０℃スプリットレス；カラム、ＨＰ−５  ３０ｍｍ×０．３２ｍｍ×０．２５μｍ；カラム流、１．１１ｍＬ／分  ヘリウム；検出器、ＭＳＤ  ２８０℃；注入体積、１ｍＬ；検出器モード、スキャン３４〜７００ａｍｕ；閾値、５０；およびサンプリング速度、２２スキャン／秒。サンプルにおけるクロマトグラフィーピークの質量スペクトルのコンピューターサーチを、質量スペクトルのＷｉｌｅｙライブラリーに対して行う。最良の一致が報告される。０から９９に及ぶ品質指数（ライブラリースペクトルに対する一致の近さ）が生成される。９０以上の品質指数を有するピークの同一物だけが報告される。
【０１０１】
下記の表は、メラノイジンをベースにした結合剤組成物の熱分解中に生成された気体化合物のＧＣ／ＭＳ分析から予測される、代表的な熱分解データを示す。
【０１０２】
【表５】
2020121560.tif 000007
下記は、ポリアミン構成成分としてヘキサメチレンジアミンを使用して調製された結合剤サンプルの熱分解ガスクロマトグラフィー質量分析法（ＰｙＧＣ−ＭＳ）で観察された、化学種を挙げたものである。熱分解は、２００℃、３００℃、および７７０℃で実施した。フィンガープリントは、２００℃および３００℃の両方で、質量クロマトグラムにおいて酢酸に相当する非常に有意なピークを示し、これは、デキストロースおよび硫酸アンモニウムを使用して作製されたサンプル（比較例３参照）では見られないものであり、有意な揮発物質は特に３００℃でのＳＯ２であった。７７０℃で、観察されたピークを、保持時間が増加する順に、下記の通り割り当てた：Ａ：共溶出されるＣ５Ｈ１０、Ｃ５Ｈ１２、アセトン、おそらくは低分子量の酢酸エステル；Ｂ：Ｃ５Ｈ８ジエン；Ｃ：Ｃ５Ｈ８ジエン；Ｄ：おそらくはペンタノール；Ｅ：Ｃ６Ｈ１２−メチルペンテン；Ｆ：ヘキサン；Ｇ：メチルシクロペンタン；Ｈ：シクロヘキサジエン；Ｉ：Ｃ６Ｈ１０−おそらくはメチルシクロペンタン；Ｊ：ベンゼン；Ｋ：酢酸；Ｌ：シクロヘキセン；Ｍ：おそらくはノナノール；Ｎ：２−メチル−３−ペンタノン；Ｏ：２，５−ジメチルフラン；Ｐ：Ｃ７Ｈ１０＋未割当共溶出物；Ｑ：ピリジン＋未割当共溶出物；Ｒ：トルエン；Ｓ：おそらくはデセナール＋未割当共溶出物；Ｔ：２−エチル−５−メチルフラン；Ｕ：メチルピリジン；Ｖ：メチルピロール；Ｗ：キシレン；Ｘ：未割当（これはアルコール官能性を有する）；Ｙ：未割当；Ｚ：キシレン＋未割当共溶出物；ＡＡ：未割当；ＡＢ：ジメチルピロール；ＡＣ：ジメチルピリジン；ＡＤ：ジメチルピリジン；ＡＥ：未割当；ＡＦ：未割当；ＡＧ：エチルメチルピロール＋未割当共溶出物；ＡＩ：未割当であるが明瞭な質量スペクトル（Ｎ含有）、ピロール関連；ＡＪ：未割当であるが明瞭な質量スペクトル（Ｎ含有）、おそらくはアセトアミド；ＡＫ：未割当であるが明瞭な質量スペクトル（Ｎ含有）、ピロール関連；ＡＬ：未割当であるが明瞭な質量スペクトル（Ｎ含有）ピロール関連；ＡＭ：未割当であるが明瞭な質量スペクトル（Ｎ含有）、ピロール関連。ピークＡＩからＡＭに見られる明瞭な質量スペクトルは、ポリアミン構成成分を持たない従来の結合剤のデータでは見られない。
【０１０３】
乾燥および耐候引張り強度を評価するための手順。それらの乾燥および「耐候」引張り強度について評価した場合、所与の結合剤を用いて調製されたガラスビーズ含有シェルボーン組成物は、その特定の結合剤で調製されたガラス繊維製品と同様の引張り強度および同様の耐久性の指標をそれぞれ提供する。予測された耐久性は、シェルボーンの耐候引張
り強度：乾燥引張り強度の比に基づく。シェルボーンは、例えばヘキサメチレンジアミン−デキストロース結合剤混合物に対して、下記の通り調製され、天候に曝され、試験される。
【０１０４】
シェルボーン金型（Ｄｉｅｔｅｒｔ  Ｆｏｕｎｄｒｙ  Ｔｅｓｔｉｎｇ  Ｅｑｕｉｐｍｅｎｔ；Ｈｅａｔｅｄ  Ｓｈｅｌｌ  Ｃｕｒｉｎｇ  Ａｃｃｅｓｓｏｒｙ、Ｍｏｄｅｌ  ３６６、およびＳｈｅｌｌ  Ｍｏｌｄ  Ａｃｃｅｓｓｏｒｙ）を所望の温度、一般には４２５°Ｆに設定し、少なくとも１時間にわたり加熱上昇させる。シェルボーン金型を加熱する間、水性結合剤（一般に、結合剤固形分１５％）約１００ｇを調製する（例えば、実施例７で記述されるように）。大きなガラスビーカーを使用して、ガラスビーズ（Ｑｕａｌｉｔｙ  Ｂａｌｌｏｔｉｎｉ  Ｉｍｐａｃｔ  Ｂｅａｄｓ、Ｓｐｅｃ．ＡＤ、ＵＳ  Ｓｉｅｖｅ  ７０−１４０、１０６−２１２ミクロン−＃７、Ｐｏｔｔｅｒｓ  Ｉｎｄｕｓｔｒｉｅｓ，Ｉｎｃ．製）７２７．５ｇを差引計量する。ガラスビーズを、清浄かつ乾燥した混合ボウルに注ぎ、このボウルを電気ミキサースタンドに載置した。水性結合剤約７５ｇを、混合ボウル内のガラスビーズにゆっくり注ぐ。次いで電気ミキサーに電源を入れ、ガラスビーズ／結合剤混合物を１分間撹拌する。大きなスパチュラを使用して、ウィスク（ミキサー）の側面を擦り取ることにより、結合剤の塊を全て除去し、それと共に、ガラスビーズがボウルの底面に存在しているエッジ部も擦り取る。次いでミキサーに、さらに１分間元のように電源を入れ、次いでウィスク（ミキサー）をユニットから取り外し、その後、ガラスビーズ／結合剤の混合物が入っている混合ボウルを取り外す。大きなスパチュラを使用して、ウィスク（ミキサー）に付着したできる限り多くの結合剤およびガラスビーズを除去し、次いで混合ボウル内のガラスビーズ／結合剤の混合物に混ぜる。次いでボウルの側面を擦り取って、側面に蓄積されていた可能性のある任意の過剰な結合剤に混合する。この時点で、ガラスビーズ／ヘキサメチレンジアミン−デキストロース結合剤混合物は、シェルボーン金型の中で成型する用意ができている。
【０１０５】
シェルボーン金型のスライドは、底部金型プラテン内で位置合わせされることが確認される。次いで大きなスパチュラを使用して、ガラスビーズ／ヘキサメチレンジアミン−デキストロース結合剤混合物を、シェルボーン金型内の３つの金型キャビティーに素早く加える。各キャビティー内の混合物の表面を平らに均し、一方、過剰な混合物は擦り落として、均一な表面領域をシェルボーンに与える。キャビティーのいずれかに存在するどの不整合およびギャップも、追加のガラスビーズ／ヘキサメチレンジアミン−デキストロース結合剤混合物で満たし、次いで平らに均す。ガラスビーズ／ヘキサメチレンジアミン−デキストロース結合剤混合物をシェルボーンキャビティー内に置いたら、混合物を熱に曝し、硬化を開始する。操作時間は試験結果に影響を及ぼす可能性があり、例えば２つの異なる状態で硬化した層を有するシェルボーンが生成される可能性があるので、シェルボーンは一貫して迅速に調製される。シェルボーン金型が充填されたら、上部プラテンを素早く底部プラテン上に配置する。同時に、またはその後すぐに、硬化時間の測定をストップウォッチを用いて開始し、その間の底部プラテンの硬化温度は約４００°Ｆから約４３０°Ｆに及び、一方、上部プラテンの温度は約４４０°Ｆから約４７０°Ｆに及ぶ。経過時間７分で、上部プラテンを取り外し、スライドを引き出して、３つのシェルボーン全てを取り外すことができるようにする。次いで新しく作製されたシェルボーンを、シェルボーン金型プラテンに隣接したワイヤーラック上に配置し、室温まで冷却させる。その後、各シェルボーンに標識を付け、適切に標識が付されたプラスチック貯蔵バッグ内に各シェルボーンを個別に置く。シェルボーンを、調製したその日に試験できない場合は、シェルボーン含有プラスチックバッグをデシケーターユニット内に置いた。
【０１０６】
シェルボーン用状態調節（耐候）手順：ブルーＭ湿度チャンバーの電源を入れ、次いで９０°Ｆおよび相対湿度９０％（即ち、９０°Ｆ／９０％ｒＨ）の耐候条件が提供されるように設定する。湿度チャンバーの側面にある水タンクをチェックし、定期的に、通常は
電源を入れるごとに充填する。湿度チャンバーを、少なくとも４時間かけて、典型的には丸１日の平衡期間で、指定された耐候条件に到達させる。耐候条件に曝されるシェルボーンを、開いた状態の湿度チャンバーのドアを通して湿度チャンバーの上方のスロット付きの棚に、１つずつ素早く投入する（ドアが開いている間は湿度および温度が共に低下するので）。シェルボーンが湿度チャンバー内に置かれる時間を書き留め、耐候試験を２４時間実施する。その後、湿度チャンバーのドアを開き、一組のシェルボーンを一度に素早く取り出し、それぞれのプラスチック貯蔵バッグに個別に入れ、完全に密封する。一般に、１から４組のシェルボーンを同時に、上述のように耐候試験にかける。耐候試験がなされたシェルボーンをすぐにＩｎｓｔｒｏｎ部屋に持って行き、試験をする。
【０１０７】
シェルボーンを破壊するための試験手順：Ｉｎｓｔｒｏｎ部屋において、確実に適正なロードセル（即ち、Ｓｔａｔｉｃ  Ｌｏａｄ  Ｃｅｌｌ  ５ｋＮ）が据え付けられるようにしながらシェルボーン試験法を５５００Ｒ  Ｉｎｓｔｒｏｎマシンに導入し、このマシンを１５分間ウォームアップする。この期間中に、シェルボーン試験グリップがマシンに設置されたことを確認する。ロードセルをゼロにし、バランスを保ち、次いで一組のシェルボーンを下記の通り同時に試験する：シェルボーンをそのプラスチック貯蔵バッグから取り外し、次いで計量する。次いで重量（単位：グラム）を、Ｉｎｓｔｒｏｎマシンに接続されたコンピューターに入力する。次いで測定されたシェルボーンの厚さ（単位：インチ）を、試験片の厚さとして３回、Ｉｎｓｔｒｏｎマシンに接続されたコンピューターに入力する。次いでシェルボーン試験片をＩｎｓｔｒｏｎマシンのグリップに配置し、Ｉｎｓｔｒｏｎマシンのキーパッドを介して試験を開始する。シェルボーン試験片を取り出した後、測定された破壊点を、Ｉｎｓｔｒｏｎマシンに接続されたコンピューターに入力し、一組の全てのシェルボーンの試験がなされるまで試験を継続する。
【０１０８】
炭水化物反応物：ポリアミンの比がシェルボーンの性質に及ぼす影響。シェルボーンを、シラン添加剤（ＩＳＩＯ２００）と共に、デキストロース一水和物（ＤＭＨ）およびヘキサメチレンジアミン（ＨＭＤＡ）を様々な比で用いて作製し、２５ｍｍ／分の試験速度で上述のように試験をした。試験をした重量比には、９０／１０、８５／１５、８０／２０、および７５／２５がそれぞれ含まれる。
【０１０９】
【表６】
2020121560.tif 000008
（実施例）
ガラスウール（ガラス繊維）試験
２種のグルコース−ヘキサメチレンジアミン結合剤と標準結合剤との品質の比較を、ガラスウール製品（Ａｃ＋０３２  １００ｍｍ  １２００ｍｍ幅；３２ｋｇ／ｍ３−１５ｍ／分）での硬化および剛性に関して、分断強度および密度を測定することにより実施した。
結合剤１：８５％グルコース−１５％ヘキサメチレンジアミン。
結合剤２：９０％グルコース−１０％ヘキサメチレンジアミン。
【０１１０】
通常の分断強度（オートクレーブ前）および耐候分断強度（オートクレーブ後）は、国際特許出願公開番号ＷＯ２００８／０８９８５１またはＷＯ２００９／０１９２３５に記載されるように測定することができる。
【０１１１】
標準結合剤に関する分断強度
【０１１２】
【表７】
2020121560.tif 000009
結合剤１に関する分断強度：
【０１１３】
【表８】
2020121560.tif 000010
結合剤２に関する分断強度
【０１１４】
【表９】
2020121560.tif 000011
試験中の観察所見：製品は、２種のグルコース−ヘキサメチレンジアミン結合剤では線上でより茶色がかっていた。
【０１１５】
結論：２種のグルコース−ヘキサメチレンジアミン結合剤の場合、分断強度（長手方向の引張り強度である）の結果は著しい改善を示し、著しい改善は、３つの他の剛性試験（「６０°」試験−シュートに対して６０°に傾けたときに測定されたたるみ；「テーブル」試験−水平面に対して測定されたたるみ；およびＡｃｅｒｍｉ試験−テーブルの縁から３５ｃｍで測定されたたるみ）で観察された。
【０１１６】
（実施例）
パーティクルボード試験
尿素−ホルムアルデヒド結合剤（ＵＦ  Ｅ０）を使用して、および炭水化物ポリアミン（ヘキサメチレンジアミン）結合剤を使用して作製されたパーティクルボードの品質の比較を、下記の条件下で実施した。
ボードサイズ：３５０×３３３ｍｍ、および主に厚さ１０ｍｍ（２×２０ｍｍ）。
プラテン温度：主に１９５℃であるが、１７５および約２１５℃でもある。
圧力：設定３．５Ｍｐａ（３５ｂａｒ）−実測３５Ｋｇ／ｃｍ２、実現には５６ｂａｒ。密度目標：６５０ｋｇ／ｍ３
プレス前に調製されたプリフォーム。
【０１１７】
結果
【０１１８】
【表１０】
2020121560.tif 000012
調製された全てのボードは高品質であるように見え、裂け目または脱気は観察されなかった。この炭水化物ポリアミン配合物で作製されたボードは、１５０秒間硬化させた場合に尿素ホルムアルデヒドボードに匹敵する。
【図１】
2020121560.tif 000013
【図２】
2020121560.tif 000014
【図３】
2020121560.tif 000015
【外国語明細書】
2020121560000001.pdf